(57)【要約】【課題】  高い発光効率を示し、且つ、発光寿命の長い有機ＥＬ素子、照明装置及び表示装置を提供する。【解決手段】  下記一般式（Ａ）または、該一般式（Ａ）の互変異性体を部分構造として有する金属錯体、及び、下記一般式（１）で表される化合物を含有することを特徴とする有機ＥＬ素子。    【化１】2006120905.tif 000091〔式中、Ｚ11は、芳香族炭化水素環または芳香族複素環を表す。Ｒ11は置換基を表し、Ｘ11は酸素原子、硫黄原子、ＮＲ12（Ｒ12は水素原子又は置換基を表す。）を表す。ｎ１１は０〜２の整数を表す。〕    【化２】2006120905.tif 000092〔式中、Ｚ1は芳香族複素環を表し、Ｚ2は芳香族複素環又は芳香族炭化水素環を表し、Ｚ3は２価の連結基又は単なる結合手を表す。Ｒ101は水素原子又は置換基を表す。〕【選択図】        なし【特許請求の範囲】
【請求項１】
下記一般式（Ａ）または、該一般式（Ａ）の互変異性体を部分構造として有するイリジウム錯体、及び、下記一般式（１）で表される化合物を含有することを特徴とする有機エレクトロルミネッセンス素子。
【化１】
2006120905.tif 000071
〔式中、Ｚ11は、芳香族炭化水素環または芳香族複素環を形成するのに必要な原子群を表す。Ｒ11は置換基を表し、Ｘ11は酸素原子、硫黄原子、ＮＲ12（Ｒ12は水素原子、または、置換基を表す。）を表す。ｎ１１は０〜２の整数を表す。〕
【化２】
2006120905.tif 000072
〔式中、Ｚ1は、置換基を有しても良い芳香族複素環を表し、Ｚ2は、置換基を有しても良い芳香族複素環、または、芳香族炭化水素環を表し、Ｚ3は２価の連結基、または、単なる結合手を表す。Ｒ101は水素原子、または、置換基を表す。〕
【請求項２】
下記一般式（Ｂ）または、該一般式（Ｂ）の互変異性体を部分構造として有するイリジウム錯体、及び、前記一般式（１）で表される化合物を含有することを特徴とする有機エレクトロルミネッセンス素子。
【化３】
2006120905.tif 000073
〔式中、Ｚ21は芳香族複素環を形成するのに必要な原子群を表す。Ｒ21は置換基を表し、Ｘ21は酸素原子、ＮＲ22（Ｒ22は水素原子または置換基を表す。）を表す。ｎ２１は０〜２の整数を表す。〕
【請求項３】
下記一般式（Ｃ）または、該一般式（Ｃ）の互変異性体を部分構造として有するイリジウム錯体、及び、前記一般式（１）で表される化合物を含有することを特徴とする有機エレクトロルミネッセンス素子。
【化４】
2006120905.tif 000074
〔式中、Ｚ31は芳香族複素環を形成するのに必要な原子群を表す。Ｚ32は芳香族炭化水素環または芳香族複素環を形成するのに必要な原子群を表す。Ｘ31は酸素原子、ＮＲ31（Ｒ31は水素原子、または、置換基を表す。）を表す。〕
【請求項４】
下記一般式（Ｄ）または、該一般式（Ｄ）の互変異性体を部分構造として有するイリジウム錯体、及び、前記一般式（１）で表される化合物を含有することを特徴とする有機エレクトロルミネッセンス素子。
【化５】
2006120905.tif 000075
〔式中、Ｚ41は６員以上の芳香族炭化水素環または６員以上の芳香族複素環を形成するのに必要な原子群を表す。Ｚ42は芳香族炭化水素環または芳香族複素環を形成するのに必要な原子群を表す。Ｘ41、Ｘ42は窒素原子またはＣＲ41（Ｒ41は水素原子、または、置換基を表す。）を表す。〕
【請求項５】
下記一般式（Ｅ）または、該一般式（Ｅ）の互変異性体を部分構造として有するイリジウム錯体、及び、前記一般式（１）で表される化合物を含有することを特徴とする有機エレクトロルミネッセンス素子。
【化６】
2006120905.tif 000076
〔式中、Ｚ51は６員以上の芳香族炭化水素環または６員以上の芳香族複素環を形成するのに必要な原子群を表す。Ｚ52は芳香族炭化水素環または芳香族複素環を形成するのに必要な原子群を表す。Ｚ52が芳香族炭化水素環の場合、Ｚ51、または、Ｚ52の環には必ず置換基を有する。Ｘ51、Ｘ52は窒素原子またはＣＲ51（Ｒ51は水素原子、または、置換基を表す。）を表す。〕
【請求項６】
下記一般式（Ｆ）または、該一般式（Ｆ）の互変異性体を部分構造として有するイリジウム錯体、及び、前記一般式（１）で表される化合物を含有することを特徴とする有機エレクトロルミネッセンス素子。
【化７】
2006120905.tif 000077
〔式中、Ｚ61は６員以上の芳香族炭化水素環または６員以上の芳香族複素環を形成するのに必要な原子群を表す。Ｚ62は芳香族炭化水素環または芳香族複素環を形成するのに必要な原子群を表す。Ｘ61、Ｘ62は窒素原子またはＣＲ61（Ｒ61は水素原子、または、置換基を表す。）を表す。〕
【請求項７】
下記一般式（Ｇ）または、該一般式（Ｇ）の互変異性体を部分構造として有するイリジウム錯体、及び、前記一般式（１）で表される化合物を含有することを特徴とする有機エレクトロルミネッセンス素子。
【化８】
2006120905.tif 000078
〔式中、Ｚ71、Ｚ72は芳香族複素環を形成するのに必要な原子群を表す。〕
【請求項８】
下記一般式（Ｈ）または、該一般式（Ｈ）の互変異性体を部分構造として有するイリジウム錯体、及び、前記一般式（１）で表される化合物を含有することを特徴とする有機エレクトロルミネッセンス素子。
【化９】
2006120905.tif 000079
〔式中、Ｚ81は芳香族炭化水素環または芳香族複素環を形成するのに必要な原子群を表し、Ｚ82は芳香族複素環を形成するのに必要な原子群を表す。Ｌ81は二価の連結基を表す。〕
【請求項９】
前記一般式（１）で表される化合物のＺ1が６員環であることを特徴とする請求項１〜８の何れか１項に記載の有機エレクトロルミネッセンス素子。
【請求項１０】
前記一般式（１）で表される化合物のＺ2が６員環であることを特徴とする請求項１〜９の何れか１項に記載の有機エレクトロルミネッセンス素子。
【請求項１１】
前記一般式（１）で表される化合物のＺ3が結合手であることを特徴とする請求項１〜１０の何れか１項に記載の有機エレクトロルミネッセンス素子。
【請求項１２】
前記一般式（１）で表される化合物が、下記一般式（１−１）で表されることを特徴とする請求項１〜１１の何れか１項に記載の有機エレクトロルミネッセンス素子。
【化１０】
2006120905.tif 000080
〔式中、Ｒ501〜Ｒ507は、各々独立に、水素原子または置換基を表す。〕
【請求項１３】
前記一般式（１）で表される化合物が、下記一般式（１−２）で表されることを特徴とする請求項１〜１１の何れか１項に記載の有機エレクトロルミネッセンス素子。
【化１１】
2006120905.tif 000081
〔式中、Ｒ511〜Ｒ517は、各々独立に、水素原子または置換基を表す。〕
【請求項１４】
前記一般式（１）で表される化合物が、下記一般式（１−３）で表されることを特徴とする請求項１〜１１の何れか１項に記載の有機エレクトロルミネッセンス素子。
【化１２】
2006120905.tif 000082
〔式中、Ｒ521〜Ｒ527は、各々独立に、水素原子または置換基を表す。〕
【請求項１５】
前記一般式（１）で表される化合物が、下記一般式（１−４）で表されることを特徴とする請求項１〜１１の何れか１項に記載の有機エレクトロルミネッセンス素子。
【化１３】
2006120905.tif 000083
〔式中、Ｒ531〜Ｒ537は、各々独立に、水素原子または置換基を表す。〕
【請求項１６】
前記一般式（１）で表される化合物が、下記一般式（１−５）で表されることを特徴とする請求項１〜１１の何れか１項に記載の有機エレクトロルミネッセンス素子。
【化１４】
2006120905.tif 000084
〔式中、Ｒ541〜Ｒ548は、各々独立に、水素原子または置換基を表す。〕
【請求項１７】
前記一般式（１）で表される化合物が、下記一般式（１−６）で表されることを特徴とする請求項１〜１１のいずれか１項に記載の有機エレクトロルミネッセンス素子。
【化１５】
2006120905.tif 000085
〔式中、Ｒ551〜Ｒ558は、各々独立に、水素原子または置換基を表す。〕
【請求項１８】
前記一般式（１）で表される化合物が、下記一般式（１−７）で表されることを特徴とする請求項１〜１１の何れか１項に記載の有機エレクトロルミネッセンス素子。
【化１６】
2006120905.tif 000086
〔式中、Ｒ561〜Ｒ567は、各々独立に、水素原子または置換基を表す。〕
【請求項１９】
前記一般式（１）で表される化合物が、下記一般式（１−８）で表されることを特徴とする請求項１〜１１の何れか１項に記載の有機エレクトロルミネッセンス素子。
【化１７】
2006120905.tif 000087
〔式中、Ｒ571〜Ｒ577は、各々独立に、水素原子または置換基を表す。〕
【請求項２０】
前記一般式（１）で表される化合物が、下記一般式（１−９）で表されることを特徴とする請求項１〜１１の何れか１項に記載の有機エレクトロルミネッセンス素子。
【化１８】
2006120905.tif 000088
〔式中、Ｒは、水素原子または置換基を表す。また、複数のＲは、各々同一でもよく、異なっていてもよい。〕
【請求項２１】
前記一般式（１）で表される化合物が、下記一般式（１−１０）で表されることを特徴とする請求項１〜１１の何れか１項に記載の有機エレクトロルミネッセンス素子。
【化１９】
2006120905.tif 000089
〔式中、Ｒは、水素原子または置換基を表す。また、複数のＲは、各々同一でもよく、異なっていてもよい。〕
【請求項２２】
前記一般式（１）で表される化合物が、下記一般式（２−１）〜（２−８）のいずれかで表される基を少なくとも一つ有することを特徴とする請求項１〜１１の何れか１項に記載の有機エレクトロルミネッセンス素子。
【化２０】
2006120905.tif 000090
〔式中、Ｒ502〜Ｒ507、Ｒ512〜Ｒ517、Ｒ522〜Ｒ527、Ｒ532〜Ｒ537、Ｒ542〜Ｒ548、Ｒ552〜Ｒ558、Ｒ562〜Ｒ567、Ｒ572〜Ｒ577は、各々独立に、水素原子または置換基を表し、該置換基は各々同一でもよく、異なっていてもよい。〕
【請求項２３】
構成層として燐光性発光層を有し、該燐光性発光層が、前記一般式（１）で表される化合物を含有することを特徴とする請求項１〜２２のいずれか１項に記載の有機エレクトロルミネッセンス素子。
【請求項２４】
前記構成層のいずれか１層が正孔阻止層であって、前記正孔阻止層が、前記一般式（１）で表される化合物を含有することを特徴とする請求項１〜２２のいずれか１項に記載の有機エレクトロルミネッセンス素子。
【請求項２５】
請求項１〜２４のいずれか１項に記載の有機エレクトロルミネッセンス素子を有することを特徴とする表示装置。
【請求項２６】
請求項１〜２４のいずれか１項に記載の有機エレクトロルミネッセンス素子を有することを特徴とする照明装置。
【発明の詳細な説明】
【技術分野】
【０００１】
本発明は、有機エレクトロルミネッセンス素子材料、有機エレクトロルミネッセンス素子、表示装置及び照明装置に関する。
【背景技術】
【０００２】
従来、発光型の電子ディスプレイデバイスとして、エレクトロルミネッセンスディスプレイ（以下、ＥＬＤという）がある。ＥＬＤの構成要素としては、無機エレクトロルミネッセンス素子や有機エレクトロルミネッセンス素子（以下、有機ＥＬ素子という）が挙げられる。無機エレクトロルミネッセンス素子は平面型光源として使用されてきたが、発光素子を駆動させるためには交流の高電圧が必要である。有機ＥＬ素子は、発光する化合物を含有する発光層を陰極と陽極で挟んだ構成を有し、発光層に電子及び正孔を注入して、再結合させることにより励起子（エキシトン）を生成させ、このエキシトンが失活する際の光の放出（蛍光・燐光）を利用して発光する素子であり、数Ｖ〜数十Ｖ程度の電圧で発光が可能であり、さらに、自己発光型であるために視野角に富み、視認性が高く、薄膜型の完全固体素子であるために省スペース、携帯性等の観点から注目されている。
【０００３】
しかしながら、今後の実用化に向けた有機ＥＬ素子においては、さらに低消費電力で効率よく高輝度に発光する有機ＥＬ素子の開発が望まれている。
【０００４】
特許第３０９３７９６号明細書では、スチルベン誘導体、ジスチリルアリーレン誘導体またはトリススチリルアリーレン誘導体に、微量の蛍光体をドープし、発光輝度の向上、素子の長寿命化を達成している。
【０００５】
また、８−ヒドロキシキノリンアルミニウム錯体をホスト化合物として、これに微量の蛍光体をドープした有機発光層を有する素子（例えば、特開昭６３−２６４６９２号公報）、８−ヒドロキシキノリンアルミニウム錯体をホスト化合物として、これにキナクリドン系色素をドープした有機発光層を有する素子（例えば、特開平３−２５５１９０号公報）等が知られている。
【０００６】
以上のように、励起一重項からの発光を用いる場合、一重項励起子と三重項励起子の生成比が１：３であるため発光性励起種の生成確率が２５％であり、光の取り出し効率が約２０％であるため、外部取り出し量子効率（ηｅｘｔ）の限界は５％とされている。
【０００７】
ところが、プリンストン大より励起三重項からの燐光発光を用いる有機ＥＬ素子の報告（Ｍ．Ａ．Ｂａｌｄｏ  ｅｔ  ａｌ．，ｎａｔｕｒｅ、３９５巻、１５１−１５４ページ（１９９８年））がされて以来、室温で燐光を示す材料の研究が活発になってきている。
【０００８】
例えばＭ．Ａ．Ｂａｌｄｏ  ｅｔ  ａｌ．，ｎａｔｕｒｅ、４０３巻、１７号、７５０−７５３ページ（２０００年）、また米国特許第６，０９７，１４７号明細書等にも開示されている。
【０００９】
励起三重項を使用すると、内部量子効率の上限が１００％となるため、励起一重項の場合に比べて原理的に発光効率が４倍となり、冷陰極管とほぼ同等の性能が得られる可能性があることから照明用途としても注目されている。
【００１０】
例えば、Ｓ．Ｌａｍａｎｓｋｙ  ｅｔ  ａｌ．，Ｊ．Ａｍ．Ｃｈｅｍ．Ｓｏｃ．，１２３巻，４３０４ページ（２００１年）等においては、多くの化合物がイリジウム錯体系等重金属錯体を中心に合成検討されている。
【００１１】
また、前述のＭ．Ａ．Ｂａｌｄｏ  ｅｔ  ａｌ．，ｎａｔｕｒｅ，４０３巻，１７号，７５０−７５３ページ（２０００年）においては、ドーパントとして、トリス（２−フェニルピリジン）イリジウムを用いた検討がされている。
【００１２】
その他、Ｍ．Ｅ．Ｔｏｍｐｓｏｎ等は、Ｔｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ′００、浜松）において、ドーパントとしてＬ２Ｉｒ（ａｃａｃ）、例えば、（ｐｐｙ）２Ｉｒ（ａｃａｃ）を、また、Ｍｏｏｎ−Ｊａｅ  Ｙｏｕｎ．０ｇ、Ｔｅｔｓｕｏ  Ｔｓｕｔｓｕｉ等は、やはり、Ｔｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ′００、浜松）において、ドーパントとして、トリス（２−（ｐ−トリル）ピリジン）イリジウム（Ｉｒ（ｐｔｐｙ）３），トリス（ベンゾ［ｈ］キノリン）イリジウム（Ｉｒ（ｂｚｑ）３）等を用いた検討を行っている（なおこれらの金属錯体は一般にオルトメタル化イリジウム錯体と呼ばれている。）。
【００１３】
その後も、多くのイリジウム錯体が合成検討され、それらを用いて素子化する試みがされている。また、フェニルピリジンにフッ素原子、トリフルオロメチル基、シアノ基等の電子吸引基を置換基として導入すること、配位子としてピコリン酸やピラザボール系の配位子を導入することが知られているが、これらの配位子では、高効率の素子を達成できる一方で、素子の発光寿命は大幅に劣化するため、そのトレードオフの改善が求められていた。
【００１４】
一方、高い発光効率を得るために、Ｔｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ′００、浜松）では、Ｉｋａｉ等はホール輸送性の化合物を燐光性化合物のホストとして用いている。また、Ｍ．Ｅ．Ｔｏｍｐｓｏｎ等は、各種電子輸送性材料を燐光性化合物のホストとして、これらに新規なイリジウム錯体をドープして用いている。さらに、前述したドーパントと併用して用いるりん光性素子の発光ホストとして、カルバゾール誘導体やカルボリン誘導体が知られている（例えば、特許文献１〜３参照。）。
【００１５】
何れの場合も発光素子とした場合の発光輝度や発光効率は、その発光する光が燐光に由来することから、従来の素子に比べ大幅に改良されるものであるが、素子の発光寿命については従来の素子よりも低いという問題点があった。
【００１６】
りん光性の高効率の発光材料は、発光ホストとの組み合わせ方で素子の性能が著しく異なるが、素子の発光効率と発光寿命を両立させ、実用に耐えうる性能を引き出すことは、十分に達成できていないのが現状である。
【特許文献１】特開２００３−７７６７４号公報
【特許文献２】国際公開第０４／０５３０１９号パンフレット
【特許文献３】国際公開第０４／０７４３９９号パンフレット
【発明の開示】
【発明が解決しようとする課題】
【００１７】
本発明は係る課題に鑑みてなされたものであり、本発明の目的は、高い発光効率を示し、且つ、発光寿命の長い有機ＥＬ素子、照明装置及び表示装置を提供することである。
【課題を解決するための手段】
【００１８】
本発明の上記課題は、下記の構成１〜２６により達成された。
【００１９】
（請求項１）
下記一般式（Ａ）または、該一般式（Ａ）の互変異性体を部分構造として有するイリジウム錯体、及び、下記一般式（１）で表される化合物を含有することを特徴とする有機エレクトロルミネッセンス素子。
【００２０】
【化１】
2006120905.tif 000002
【００２１】
〔式中、Ｚ11は、芳香族炭化水素環または芳香族複素環を形成するのに必要な原子群を表す。Ｒ11は置換基を表し、Ｘ11は酸素原子、硫黄原子、ＮＲ12（Ｒ12は水素原子、または、置換基を表す。）を表す。ｎ１１は０〜２の整数を表す。〕
【００２２】
【化２】
2006120905.tif 000003
【００２３】
〔式中、Ｚ1は、置換基を有しても良い芳香族複素環を表し、Ｚ2は、置換基を有しても良い芳香族複素環、または、芳香族炭化水素環を表し、Ｚ3は２価の連結基、または、単なる結合手を表す。Ｒ101は水素原子、または、置換基を表す。〕
（請求項２）
下記一般式（Ｂ）または、該一般式（Ｂ）の互変異性体を部分構造として有するイリジウム錯体、及び、前記一般式（１）で表される化合物を含有することを特徴とする有機エレクトロルミネッセンス素子。
【００２４】
【化３】
2006120905.tif 000004
【００２５】
〔式中、Ｚ21は芳香族複素環を形成するのに必要な原子群を表す。Ｒ21は置換基を表し、Ｘ21は酸素原子、ＮＲ22（Ｒ22は水素原子または置換基を表す。）を表す。ｎ２１は０〜２の整数を表す。〕
（請求項３）
下記一般式（Ｃ）または、該一般式（Ｃ）の互変異性体を部分構造として有するイリジウム錯体、及び、前記一般式（１）で表される化合物を含有することを特徴とする有機エレクトロルミネッセンス素子。
【００２６】
【化４】
2006120905.tif 000005
【００２７】
〔式中、Ｚ31は芳香族複素環を形成するのに必要な原子群を表す。Ｚ32は芳香族炭化水素環または芳香族複素環を形成するのに必要な原子群を表す。Ｘ31は酸素原子、ＮＲ31（Ｒ31は水素原子、または、置換基を表す。）を表す。〕
（請求項４）
下記一般式（Ｄ）または、該一般式（Ｄ）の互変異性体を部分構造として有するイリジウム錯体、及び、前記一般式（１）で表される化合物を含有することを特徴とする有機エレクトロルミネッセンス素子。
【００２８】
【化５】
2006120905.tif 000006
【００２９】
〔式中、Ｚ41は６員以上の芳香族炭化水素環または６員以上の芳香族複素環を形成するのに必要な原子群を表す。Ｚ42は芳香族炭化水素環または芳香族複素環を形成するのに必要な原子群を表す。Ｘ41、Ｘ42は窒素原子またはＣＲ41（Ｒ41は水素原子、または、置換基を表す。）を表す。〕
（請求項５）
下記一般式（Ｅ）または、該一般式（Ｅ）の互変異性体を部分構造として有するイリジウム錯体、及び、前記一般式（１）で表される化合物を含有することを特徴とする有機エレクトロルミネッセンス素子。
【００３０】
【化６】
2006120905.tif 000007
【００３１】
〔式中、Ｚ51は６員以上の芳香族炭化水素環または６員以上の芳香族複素環を形成するのに必要な原子群を表す。Ｚ52は芳香族炭化水素環または芳香族複素環を形成するのに必要な原子群を表す。Ｚ52が芳香族炭化水素環の場合、Ｚ51、または、Ｚ52の環には必ず置換基を有する。Ｘ51、Ｘ52は窒素原子またはＣＲ51（Ｒ51は水素原子、または、置換基を表す。）を表す。〕
（請求項６）
下記一般式（Ｆ）または、該一般式（Ｆ）の互変異性体を部分構造として有するイリジウム錯体、及び、前記一般式（１）で表される化合物を含有することを特徴とする有機エレクトロルミネッセンス素子。
【００３２】
【化７】
2006120905.tif 000008
【００３３】
〔式中、Ｚ61は６員以上の芳香族炭化水素環または６員以上の芳香族複素環を形成するのに必要な原子群を表す。Ｚ62は芳香族炭化水素環または芳香族複素環を形成するのに必要な原子群を表す。Ｘ61、Ｘ62は窒素原子またはＣＲ61（Ｒ61は水素原子、または、置換基を表す。）を表す。〕
（請求項７）
下記一般式（Ｇ）または、該一般式（Ｇ）の互変異性体を部分構造として有するイリジウム錯体、及び、前記一般式（１）で表される化合物を含有することを特徴とする有機エレクトロルミネッセンス素子。
【００３４】
【化８】
2006120905.tif 000009
【００３５】
〔式中、Ｚ71、Ｚ72は芳香族複素環を形成するのに必要な原子群を表す。〕
（請求項８）
下記一般式（Ｈ）または、該一般式（Ｈ）の互変異性体を部分構造として有するイリジウム錯体、及び、前記一般式（１）で表される化合物を含有することを特徴とする有機エレクトロルミネッセンス素子。
【００３６】
【化９】
2006120905.tif 000010
【００３７】
〔式中、Ｚ81は芳香族炭化水素環または芳香族複素環を形成するのに必要な原子群を表し、Ｚ82は芳香族複素環を形成するのに必要な原子群を表す。Ｌ81は二価の連結基を表す。〕
（請求項９）
前記一般式（１）で表される化合物のＺ1が６員環であることを特徴とする請求項１〜８の何れか１項に記載の有機エレクトロルミネッセンス素子。
（請求項１０）
【００３８】
前記一般式（１）で表される化合物のＺ2が６員環であることを特徴とする請求項１〜９の何れか１項に記載の有機エレクトロルミネッセンス素子。
【００３９】
（請求項１１）
前記一般式（１）で表される化合物のＺ3が結合手であることを特徴とする請求項１〜１０の何れか１項に記載の有機エレクトロルミネッセンス素子。
【００４０】
（請求項１２）
前記一般式（１）で表される化合物が、下記一般式（１−１）で表されることを特徴とする請求項１〜１１の何れか１項に記載の有機エレクトロルミネッセンス素子。
【００４１】
【化１０】
2006120905.tif 000011
【００４２】
〔式中、Ｒ501〜Ｒ507は、各々独立に、水素原子または置換基を表す。〕
（請求項１３）
前記一般式（１）で表される化合物が、下記一般式（１−２）で表されることを特徴とする請求項１〜１１の何れか１項に記載の有機エレクトロルミネッセンス素子。
【００４３】
【化１１】
2006120905.tif 000012
【００４４】
〔式中、Ｒ511〜Ｒ517は、各々独立に、水素原子または置換基を表す。〕
（請求項１４）
前記一般式（１）で表される化合物が、下記一般式（１−３）で表されることを特徴とする請求項１〜１１の何れか１項に記載の有機エレクトロルミネッセンス素子。
【００４５】
【化１２】
2006120905.tif 000013
【００４６】
〔式中、Ｒ521〜Ｒ527は、各々独立に、水素原子または置換基を表す。〕
（請求項１５）
前記一般式（１）で表される化合物が、下記一般式（１−４）で表されることを特徴とする請求項１〜１１の何れか１項に記載の有機エレクトロルミネッセンス素子。
【００４７】
【化１３】
2006120905.tif 000014
【００４８】
〔式中、Ｒ531〜Ｒ537は、各々独立に、水素原子または置換基を表す。〕
（請求項１６）
前記一般式（１）で表される化合物が、下記一般式（１−５）で表されることを特徴とする請求項１〜１１の何れか１項に記載の有機エレクトロルミネッセンス素子。
【００４９】
【化１４】
2006120905.tif 000015
【００５０】
〔式中、Ｒ541〜Ｒ548は、各々独立に、水素原子または置換基を表す。〕
（請求項１７）
前記一般式（１）で表される化合物が、下記一般式（１−６）で表されることを特徴とする請求項１〜１１のいずれか１項に記載の有機エレクトロルミネッセンス素子。
【００５１】
【化１５】
2006120905.tif 000016
【００５２】
〔式中、Ｒ551〜Ｒ558は、各々独立に、水素原子または置換基を表す。〕
（請求項１８）
前記一般式（１）で表される化合物が、下記一般式（１−７）で表されることを特徴とする請求項１〜１１の何れか１項に記載の有機エレクトロルミネッセンス素子。
【００５３】
【化１６】
2006120905.tif 000017
【００５４】
〔式中、Ｒ561〜Ｒ567は、各々独立に、水素原子または置換基を表す。〕
（請求項１９）
前記一般式（１）で表される化合物が、下記一般式（１−８）で表されることを特徴とする請求項１〜１１の何れか１項に記載の有機エレクトロルミネッセンス素子。
【００５５】
【化１７】
2006120905.tif 000018
【００５６】
〔式中、Ｒ571〜Ｒ577は、各々独立に、水素原子または置換基を表す。〕
（請求項２０）
前記一般式（１）で表される化合物が、下記一般式（１−９）で表されることを特徴とする請求項１〜１１の何れか１項に記載の有機エレクトロルミネッセンス素子。
【００５７】
【化１８】
2006120905.tif 000019
【００５８】
〔式中、Ｒは、水素原子または置換基を表す。また、複数のＲは、各々同一でもよく、異なっていてもよい。〕
（請求項２１）
前記一般式（１）で表される化合物が、下記一般式（１−１０）で表されることを特徴とする請求項１〜１１の何れか１項に記載の有機エレクトロルミネッセンス素子。
【００５９】
【化１９】
2006120905.tif 000020
【００６０】
〔式中、Ｒは、水素原子または置換基を表す。また、複数のＲは、各々同一でもよく、異なっていてもよい。〕
（請求項２２）
前記一般式（１）で表される化合物が、下記一般式（２−１）〜（２−８）のいずれかで表される基を少なくとも一つ有することを特徴とする請求項１〜１１の何れか１項に記載の有機エレクトロルミネッセンス素子。
【００６１】
【化２０】
2006120905.tif 000021
【００６２】
〔式中、Ｒ502〜Ｒ507、Ｒ512〜Ｒ517、Ｒ522〜Ｒ527、Ｒ532〜Ｒ537、Ｒ542〜Ｒ548、Ｒ552〜Ｒ558、Ｒ562〜Ｒ567、Ｒ572〜Ｒ577は、各々独立に、水素原子または置換基を表し、該置換基は各々同一でもよく、異なっていてもよい。〕
（請求項２３）
構成層として燐光性発光層を有し、該燐光性発光層が、前記一般式（１）で表される化合物を含有することを特徴とする請求項１〜２２のいずれか１項に記載の有機エレクトロルミネッセンス素子。
【００６３】
（請求項２４）
前記構成層のいずれか１層が正孔阻止層であって、前記正孔阻止層が、前記一般式（１）で表される化合物を含有することを特徴とする請求項１〜２２のいずれか１項に記載の有機エレクトロルミネッセンス素子。
【００６４】
（請求項２５）
請求項１〜２４のいずれか１項に記載の有機エレクトロルミネッセンス素子を有することを特徴とする表示装置。
【００６５】
（請求項２６）
請求項１〜２４のいずれか１項に記載の有機エレクトロルミネッセンス素子を有することを特徴とする照明装置。
【発明の効果】
【００６６】
本発明により、有機ＥＬ素子用に有用な有機ＥＬ素子材料が得られ、該有機ＥＬ素子材料を用いることにより、高い発光効率を示し、且つ、発光寿命の長い有機ＥＬ素子、照明装置及び表示装置を提供することができた。
【発明を実施するための最良の形態】
【００６７】
本発明の有機ＥＬ素子材料においては、請求項１〜２６の何れか１項に規定される構成により、高い発光効率を示し、且つ、発光寿命の長い有機ＥＬ素子、照明装置及び表示装置を提供することができた。
【００６８】
本発明者等は、上記の問題点について鋭意検討を行った結果、イリジウム錯体として一般式（Ａ）〜（Ｈ）で示した化合物を、一般式（１）で表される化合物と併用することにより、従来の有機ＥＬ素子材料を用いて作製された有機ＥＬ素子の問題点であった発光寿命が大幅に改善されることを見出した。
【００６９】
一般式（１）で表される化合物は、発光層、または、正孔阻止層に含有されることが好ましい。
【００７０】
一般式（１）で表される化合物は、従来発光ホストとして使用されてきたＣＢＰに比べて電位（ＨＯＭＯ、ＬＵＭＯの軌道エネルギー準位）が下がっているため、ドーパントもその電位に合わせて適切に組み合わせる必要がある。これを満足するのが、前記一般式（Ａ）〜（Ｈ）で示したイリジウム錯体であり、これにより正孔や電子の注入バランスが改善され効率の向上が見られているものと推定される。また、これらの発光材料と併用する発光ホストや正孔阻止材料として、従来使用されてきたＣＢＰや電子輸送系の材料よりも耐久性の高い一般式（１）で表される化合物を使用することにより、寿命も向上できることが分かった。
【００７１】
以下、本発明に係る各構成要素の詳細について、順次説明する。
【００７２】
《イリジウム錯体》
本発明の有機ＥＬ素子材料に係るイリジウム錯体について説明する。
【００７３】
本発明に係る、一般式（Ａ）〜（Ｈ）または該一般式（Ａ）〜（Ｈ）の各々の互変異性体を部分構造として有するイリジウム錯体の含有層としては、発光層及び／または正孔阻止層が好ましく、また、発光層に含有する場合は、発光層中の発光ドーパントとして用いることにより、本発明の有機ＥＬ素子の外部取り出し量子効率の効率アップ（高輝度化）や発光寿命の長寿命化を達成することができる。
【００７４】
《一般式（Ａ）または該一般式（Ａ）の互変異性体》
一般式（Ａ）または該一般式（Ａ）の互変異性体において、Ｚ11で表される芳香族炭化水素環としては、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。
【００７５】
中でも好ましく用いられるのは、ベンゼン環である。更に、前記芳香族炭化水素環は、後述する、前記一般式（Ａ）においてＲ11で各々表される置換基を有してもよい。
【００７６】
一般式（Ａ）または該一般式（Ａ）の互変異性体において、Ｚ11で表される芳香族複素環としては、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくともひとつが更に窒素原子で置換されている環等が挙げられる。
【００７７】
中でも好ましいのは、ピリジン環である。更に、前記芳香族複素環は、後述する、前記一般式（Ａ）においてＲ11で各々表される置換基を有してもよい。
【００７８】
一般式（Ａ）または該一般式（Ａ）の互変異性体において、Ｘ11は酸素原子、硫黄原子、ＮＲ11を表す。ここで、Ｒ11は置換基を表す。Ｒ11、Ｒ12で各々表される置換基としては、例えば、アルキル基（例えば、メチル基、エチル基、イソプロピル基、ヒドロキシエチル基、メトキシメチル基、トリフルオロメチル基、ｔ−ブチル基等）、シクロアルキル基（例えば、シクロペンチル基、シクロヘキシル基等）、アラルキル基（例えば、ベンジル基、２−フェネチル基等）、芳香族炭化水素基（例えば、フェニル基、ｐ−クロロフェニル基、メシチル基、トリル基、キシリル基、ビフェニリル基、ナフチル基、アントリル基、フェナントリル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、カルボリニル基、ジアザカルバゾリル基（ジアザカルバゾリル基とは、該カルボリニル基のカルボリン環を構成する炭素原子の任意にひとつが窒素原子で置換されたものを示す。）、フタラジニル基等）、アルコキシル基（例えば、エトキシ基、イソプロポキシ基、ブトキシ基等）、アリールオキシ基（例えば、フェノキシ基、ナフチルオキシ基等）、シアノ基、水酸基、アルケニル基（例えば、ビニル基等）、スチリル基、ハロゲン原子（例えば、塩素原子、臭素原子、沃素原子、フッ素原子等）等が挙げられる。これらの基は、更に置換されていてもよい。
【００７９】
本発明では、上記一般式（Ａ）または該一般式（Ａ）の互変異性体とイリジウム（金属でもイオンでもよい）との間で配位結合が形成（錯形成ともいう）されてイリジウム錯体が形成される。
【００８０】
《一般式（Ｂ）または該一般式（Ｂ）の互変異性体》
一般式（Ｂ）または該一般式（Ｂ）の互変異性体において、Ｚ21で表される芳香族複素環は、上記一般式（Ａ）または該一般式（Ａ）の互変異性体において、Ｚ11で表される芳香族複素環と同義である。
【００８１】
一般式（Ｂ）または該一般式（Ｂ）の互変異性体において、Ｘ21は酸素原子、硫黄原子、ＮＲ21、ＣＲ22を表し、Ｘ22、Ｘ23は酸素原子、硫黄原子、ＮＲ23、ＣＲ24を表す。Ｒ21、Ｒ22、Ｒ23、Ｒ24は、各々水素原子又は置換基を表す。Ｒ21、Ｒ22、Ｒ23、Ｒ24で各々表される置換基は、上記一般式（Ａ）または該一般式（Ａ）の互変異性体において、Ｒ11、Ｒ12で表される置換基と同義である。
【００８２】
《一般式（Ｃ）または該一般式（Ｃ）の互変異性体》
一般式（Ｃ）または該一般式（Ｃ）の互変異性体において、Ｚ31で表される芳香族炭化水素環及び芳香族複素環は、上記一般式（Ａ）または該一般式（Ａ）の互変異性体において、Ｚ11で表される芳香族炭化水素環及び芳香族複素環と同義であり、Ｚ32で表される芳香族複素環は、上記一般式（Ａ）または該一般式（Ａ）の互変異性体において、Ｚ11で表される芳香族複素環と同義である。
【００８３】
一般式（Ｃ）または該一般式（Ｃ）の互変異性体において、Ｘ31はＣＲ31を表し、Ｒ31は水素原子又は置換基を表す。Ｒ31で表される置換基は、上記一般式（Ａ）または該一般式（Ａ）の互変異性体において、Ｒ11、Ｒ12で表される置換基と同義である。
【００８４】
《一般式（Ｄ）または該一般式（Ｄ）の互変異性体》
一般式（Ｄ）または該一般式（Ｄ）の互変異性体において、Ｚ41で形成される６員以上の芳香族炭化水素環としては、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。
【００８５】
また、上記の芳香族炭化水素環は更に、前記一般式（Ａ）においてＲ11で表される置換基を有してもよい。
【００８６】
一般式（Ｄ）または該一般式（Ｄ）の互変異性体において、Ｚ41で形成される６員以上の芳香族複素環としては、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくともひとつが更に窒素原子で置換されている環等が挙げられる。
【００８７】
また、上記の芳香族複素環は更に、前記一般式（Ａ）においてＲ11で表される置換基を有してもよい。
【００８８】
一般式（Ｄ）または該一般式（Ｄ）の互変異性体において、Ｚ42で形成される芳香族炭化水素環、芳香族複素環は、各々、一般式（Ａ）または該一般式（Ａ）の互変異性体において、Ｚ11で形成される芳香族炭化水素環、芳香族複素環と各々同義である。
【００８９】
一般式（Ｄ）または該一般式（Ｄ）の互変異性体において、Ｘ41、Ｘ42は窒素原子またはＣＲ41を表し、Ｒ41は水素原子、または、置換基を表す。Ｒ41で表される置換基は、上記一般式（Ａ）または該一般式（Ａ）の互変異性体において、Ｒ11、Ｒ12で表される置換基と同義である。
【００９０】
《一般式（Ｅ）または該一般式（Ｅ）の互変異性体》
一般式（Ｅ）または該一般式（Ｅ）の互変異性体において、Ｚ51で表される６員以上の芳香族炭化水素環、６員以上の芳香族複素環は、上記一般式（Ｄ）または該一般式（Ｄ）の互変異性体において、Ｚ41で表される６員以上の芳香族炭化水素環、６員以上の芳香族複素環と同義である。
【００９１】
一般式（Ｅ）または該一般式（Ｅ）の互変異性体において、Ｚ52で表される芳香族炭化水素環または芳香族複素環は、上記一般式（Ａ）または該一般式（Ａ）の互変異性体において、Ｚ11で表される芳香族炭化水素環または芳香族複素環と同義である。
【００９２】
また、Ｚ52が芳香族炭素環の場合、Ｚ51またはＺ52の環には必ず置換基を有する。
【００９３】
一般式（Ｅ）または該一般式（Ｅ）の互変異性体において、Ｘ51、Ｘ52は窒素原子またはＣＲ51を表す。Ｒ51は水素原子、または、置換基を表す。Ｒ51で表される置換基は、上記一般式（Ａ）または該一般式（Ａ）の互変異性体において、Ｒ11、Ｒ12で表される置換基と同義である。
【００９４】
《一般式（Ｆ）または該一般式（Ｆ）の互変異性体》
一般式（Ｆ）または該一般式（Ｆ）の互変異性体において、Ｚ61で表される６員以上の芳香族炭化水素環または芳香族複素環は、上記一般式（Ｄ）または該一般式（Ｄ）の互変異性体において、Ｚ41で表される６員以上の芳香族炭化水素環、６員以上の芳香族複素環と同義である。
【００９５】
一般式（Ｆ）または該一般式（Ｆ）の互変異性体において、Ｚ62で表される芳香族炭化水素環または芳香族複素環は、上記一般式（Ａ）または該一般式（Ａ）の互変異性体において、Ｚ11で表される芳香族炭化水素環または芳香族複素環と同義である。
【００９６】
一般式（Ｆ）または該一般式（Ｆ）の互変異性体において、Ｘ61、Ｘ62は窒素原子またはＣＲ61を表す。Ｒ61は水素原子、または、置換基を表す。Ｒ61で表される置換基は、上記一般式（Ａ）または該一般式（Ａ）の互変異性体において、Ｒ11、Ｒ12で表される置換基と同義である。
【００９７】
《一般式（Ｇ）または該一般式（Ｇ）の互変異性体》
一般式（Ｇ）または該一般式（Ｇ）の互変異性体において、Ｚ71、Ｚ72で表される芳香族複素環は、上記一般式（Ａ）または該一般式（Ａ）の互変異性体において、Ｚ11で表される芳香族複素環と同義である。
【００９８】
《一般式（Ｈ）または該一般式（Ｈ）の互変異性体》
一般式（Ｈ）または該一般式（Ｈ）の互変異性体において、Ｚ81で表される芳香族炭化水素環または芳香族複素環は、上記一般式（Ａ）または該一般式（Ａ）の互変異性体において、Ｚ11で表される芳香族炭化水素環または芳香族複素環と同義である。
【００９９】
一般式（Ｈ）または該一般式（Ｈ）の互変異性体において、Ｚ82で表される芳香族複素環は、上記一般式（Ａ）または該一般式（Ａ）の互変異性体において、Ｚ11で表される芳香族複素環と同義である。
【０１００】
一般式（Ｈ）または該一般式（Ｈ）の互変異性体において、Ｌ81で表される二価の連結基としては、アルキレン基（例えば、エチレン基、トリメチレン基、テトラメチレン基、プロピレン基、エチルエチレン基、ペンタメチレン基、ヘキサメチレン基、２，２，４−トリメチルヘキサメチレン基、ヘプタメチレン基、オクタメチレン基、ノナメチレン基、デカメチレン基、ウンデカメチレン基、ドデカメチレン基、シクロヘキシレン基（例えば、１，６−シクロヘキサンジイル基等）、シクロペンチレン基（例えば、１，５−シクロペンタンジイル基など）等）、アルケニレン基（例えば、ビニレン基、プロペニレン基等）、アルキニレン基（例えば、エチニレン基、３−ペンチニレン基等）、ヘテロ原子（例えば、−Ｏ−、−Ｓ−等のカルコゲン原子）を含む２価の基、−Ｎ（Ｒ）−基、ここで、Ｒは、水素原子またはアルキル基を表し、該アルキル基は、前記一般式（Ａ）において、Ｒ11で各々表される置換基に記載のアルキル基等が挙げられる。
【０１０１】
以下、本発明に係る、前記一般式（Ａ）〜（Ｈ）または該一般式（Ａ）〜（Ｈ）の各々の互変異性体を部分構造として有するイリジウム錯体の具体例を示すが、本発明はこれらに限定されない。
【０１０２】
【化２１】
2006120905.tif 000022
【０１０３】
【化２２】
2006120905.tif 000023
【０１０４】
【化２３】
2006120905.tif 000024
【０１０５】
【化２４】
2006120905.tif 000025
【０１０６】
【化２５】
2006120905.tif 000026
【０１０７】
【化２６】
2006120905.tif 000027
【０１０８】
本発明の有機ＥＬ素子材料に係るイリジウム錯体は、例えばＯｒｇａｎｉｃ  Ｌｅｔｔｅｒ誌、ｖｏｌ３、Ｎｏ．１６、ｐ２５７９〜２５８１（２００１）、Ｊ．Ａｍ．Ｃｈｅｍ．Ｓｏｃ．，１２３巻、４３０４ページ（２００１年）、Ｉｎｏｒｇａｎｉｃ  Ｃｈｅｍｉｓｔｒｙ，第４０巻、第７号、１７０４〜１７１１ページ（２００１年）、更に、これらの文献中に記載の参考文献等の方法を適用することにより合成できる。
【０１０９】
《一般式（１）で表される化合物》
本発明に係る一般式（１）で表される化合物について説明する。
【０１１０】
本発明者等は、鋭意検討の結果、前記一般式（１）で表される化合物を発光層または該発光層の隣接層に含み、後述するリン光発光性化合物を発光層に用いて作製した有機ＥＬ素子は、発光効率が高くなり、且つ、長寿命化出来ることを見出した。
【０１１１】
前記一般式（１）において、Ｚ1は置換基を有してもよい芳香族複素環を表し、Ｚ2は置換基を有してもよい芳香族複素環、もしくは芳香族炭化水素環を表し、Ｚ3は２価の連結基、もしくは単なる結合手を表す。Ｒ101は水素原子、もしくは置換基を表す。
【０１１２】
前記一般式（１）において、Ｚ1、Ｚ2で表される芳香族複素環としては、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子が更に窒素原子で置換されている環等が挙げられる。更に、前記芳香族複素環は、後述するＲ101で表される置換基を有してもよい。
【０１１３】
前記一般式（１）において、Ｚ2で表される芳香族炭化水素環としては、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。更に、前記芳香族炭化水素環は、後述するＲ101で表される置換基を有してもよい。
【０１１４】
一般式（１）において、Ｒ101で表される置換基としては、アルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等）、シクロアルキル基（例えば、シクロペンチル基、シクロヘキシル基等）、アルケニル基（例えば、ビニル基、アリル基等）、アルキニル基（例えば、エチニル基、プロパルギル基等）、アリール基（例えば、フェニル基、ナフチル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、フタラジニル基等）、複素環基（例えば、ピロリジル基、イミダゾリジル基、モルホリル基、オキサゾリジル基等）、アルコキシル基（例えば、メトキシ基、エトキシ基、プロピルオキシ基、ペンチルオキシ基、ヘキシルオキシ基、オクチルオキシ基、ドデシルオキシ基等）、シクロアルコキシル基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基ナフチルウレイド基、２−ピリジルアミノウレイド基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基（例えば、メチルスルホニル基、エチルスルホニル基、ブチルスルホニル基、シクロヘキシルスルホニル基、２−エチルヘキシルスルホニル基、ドデシルスルホニル基等）、アリールスルホニル基（フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、ハロゲン原子（例えば、フッ素原子、塩素原子、臭素原子等）、フッ化炭化水素基（例えば、フルオロメチル基、トリフルオロメチル基、ペンタフルオロエチル基、ペンタフルオロフェニル基等）、シアノ基、ニトロ基、ヒドロキシ基、メルカプト基、シリル基（例えば、トリメチルシリル基、トリイソプロピルシリル基、トリフェニルシリル基、フェニルジエチルシリル基等）、等が挙げられる。
【０１１５】
これらの置換基は、上記の置換基によって更に置換されていてもよい。また、これらの置換基は複数が互いに結合して環を形成していてもよい。
【０１１６】
好ましい置換基としては、アルキル基、シクロアルキル基、フッ化炭化水素基、アリール基、芳香族複素環基である。
【０１１７】
２価の連結基としては、アルキレン、アルケニレン、アルキニレン、アリーレンなどの炭化水素基のほか、ヘテロ原子を含むものであってもよく、また、チオフェン−２，５−ジイル基や、ピラジン−２，３−ジイル基のような、芳香族複素環を有する化合物（ヘテロ芳香族化合物ともいう）に由来する２価の連結基であってもよいし、酸素や硫黄などのカルコゲン原子であってもよい。また、アルキルイミノ基、ジアルキルシランジイル基やジアリールゲルマンジイル基のような、ヘテロ原子を会して連結する基でもよい。
【０１１８】
単なる結合手とは、連結する置換基同士を直接結合する結合手である。
【０１１９】
本発明においては、前記一般式（１）のＺ1が６員環であることが好ましい。これにより、より発光効率を高くすることができる。更に、一層長寿命化させることができる。
【０１２０】
また、本発明においては、前記一般式（１）のＺ2が６員環であることが好ましい。これにより、より発光効率を高くすることができる。更に、より一層長寿命化させることができる。
【０１２１】
更に、前記一般式（１）のＺ1とＺ2を共に６員環とすることで、より一層発光効率と高くすることができるので好ましい。更に、より一層長寿命化させることができるので好ましい。
【０１２２】
前記一般式（１）で表される化合物で好ましいのは、前記一般式（１−１）〜（１−１３）で各々表される化合物である。
【０１２３】
前記一般式（１−１）において、Ｒ501〜Ｒ507は、各々独立に、水素原子、もしくは置換基を表す。
【０１２４】
前記一般式（１−１）で表される化合物を用いることで、より発光効率の高い有機ＥＬ素子とすることができる。更に、より長寿命の有機ＥＬ素子とすることができる。
【０１２５】
前記一般式（１−２）において、Ｒ511〜Ｒ517は、各々独立に、水素原子、もしくは置換基を表す。
【０１２６】
前記一般式（１−２）で表される化合物を用いることで、より発光効率の高い有機ＥＬ素子とすることができる。更に、より長寿命の有機ＥＬ素子とすることができる。
【０１２７】
前記一般式（１−３）において、Ｒ521〜Ｒ527は、各々独立に、水素原子、もしくは置換基を表す。
【０１２８】
前記一般式（１−３）で表される化合物を用いることで、より発光効率の高い有機ＥＬ素子とすることができる。更に、より長寿命の有機ＥＬ素子とすることができる。
【０１２９】
前記一般式（１−４）において、Ｒ531〜Ｒ537は、各々独立に、水素原子、もしくは置換基を表す。
【０１３０】
前記一般式（１−４）で表される化合物を用いることで、より発光効率の高い有機ＥＬ素子とすることができる。更に、より長寿命の有機ＥＬ素子とすることができる。
【０１３１】
前記一般式（１−５）において、Ｒ541〜Ｒ548は、各々独立に、水素原子、もしくは置換基を表す。
【０１３２】
前記一般式（１−５）で表される化合物を用いることで、より発光効率の高い有機ＥＬ素子とすることができる。更に、より長寿命の有機ＥＬ素子とすることができる。
【０１３３】
前記一般式（１−６）において、Ｒ551〜Ｒ558は、各々独立に、水素原子、もしくは置換基を表す。
【０１３４】
前記一般式（１−６）で表される化合物を用いることで、より発光効率の高い有機ＥＬ素子とすることができる。更に、より長寿命の有機ＥＬ素子とすることができる。
【０１３５】
前記一般式（１−７）において、Ｒ561〜Ｒ567は、各々独立に、水素原子、もしくは置換基を表す。
【０１３６】
前記一般式（１−７）で表される化合物を用いることで、より発光効率の高い有機ＥＬ素子とすることができる。更に、より長寿命の有機ＥＬ素子とすることができる。
【０１３７】
前記一般式（１−８）において、Ｒ571〜Ｒ577は、各々独立に、水素原子、もしくは置換基を表す。
【０１３８】
前記一般式（１−８）で表される化合物を用いることで、より発光効率の高い有機ＥＬ素子とすることができる。更に、より長寿命の有機ＥＬ素子とすることができる。
【０１３９】
前記一般式（１−９）において、Ｒは、水素原子、もしくは置換基を表す。また、複数のＲは、各々同一でもよく、異なっていてもよい。
【０１４０】
前記一般式（１−９）で表される化合物を用いることで、より発光効率の高い有機ＥＬ素子とすることができる。更に、より長寿命の有機ＥＬ素子とすることができる。
【０１４１】
前記一般式（１−１０）において、Ｒは、水素原子、もしくは置換基を表す。また、複数のＲは、各々同一でもよく、異なっていてもよい。
【０１４２】
前記一般式（１−１０）で表される化合物を用いることで、より発光効率の高い有機ＥＬ素子とすることができる。更に、長寿命の有機ＥＬ素子とすることができる。
【０１４３】
また、前記一般式（１）で表される化合物で好ましいものは、前記一般式（２−１）〜（２−８）のいずれかで表される基を少なくとも一つを有する化合物である。特に、分子内に前記一般式（２−１）〜（２−８）のいずれかで表される基を２つから４つ有することがより好ましい。このとき、前記一般式（１）で表される構造において、Ｒ101を除いた部分が、前記一般式（２−１）〜（２−８）に置き換わる場合を含む。
【０１４４】
以下に、本発明に係る一般式（１）で表される化合物の具体例を示すが、本発明はこれらに限定されない。
【０１４５】
【化２７】
2006120905.tif 000028
【０１４６】
【化２８】
2006120905.tif 000029
【０１４７】
【化２９】
2006120905.tif 000030
【０１４８】
【化３０】
2006120905.tif 000031
【０１４９】
【化３１】
2006120905.tif 000032
【０１５０】
【化３２】
2006120905.tif 000033
【０１５１】
【化３３】
2006120905.tif 000034
【０１５２】
【化３４】
2006120905.tif 000035
【０１５３】
【化３５】
2006120905.tif 000036
【０１５４】
【化３６】
2006120905.tif 000037
【０１５５】
【化３７】
2006120905.tif 000038
【０１５６】
【化３８】
2006120905.tif 000039
【０１５７】
【化３９】
2006120905.tif 000040
【０１５８】
【化４０】
2006120905.tif 000041
【０１５９】
【化４１】
2006120905.tif 000042
【０１６０】
【化４２】
2006120905.tif 000043
【０１６１】
【化４３】
2006120905.tif 000044
【０１６２】
【化４４】
2006120905.tif 000045
【０１６３】
【化４５】
2006120905.tif 000046
【０１６４】
【化４６】
2006120905.tif 000047
【０１６５】
【化４７】
2006120905.tif 000048
【０１６６】
【化４８】
2006120905.tif 000049
【０１６７】
【化４９】
2006120905.tif 000050
【０１６８】
【化５０】
2006120905.tif 000051
【０１６９】
【化５１】
2006120905.tif 000052
【０１７０】
【化５２】
2006120905.tif 000053
【０１７１】
【化５３】
2006120905.tif 000054
【０１７２】
【化５４】
2006120905.tif 000055
【０１７３】
【化５５】
2006120905.tif 000056
【０１７４】
【化５６】
2006120905.tif 000057
【０１７５】
【化５７】
2006120905.tif 000058
【０１７６】
【化５８】
2006120905.tif 000059
【０１７７】
【化５９】
2006120905.tif 000060
【０１７８】
【化６０】
2006120905.tif 000061
【０１７９】
【化６１】
2006120905.tif 000062
【０１８０】
《本発明に係るイリジウム錯体、一般式（１）で表される化合物の有機ＥＬ素子への適用》
本発明に係るイリジウム錯体、一般式（１）で表される化合物を用いて、有機ＥＬ素子を作製する場合、有機ＥＬ素子の構成層（詳細は後述する）の中で、発光層または正孔阻止層に用いることが好ましい。また、発光層中では、発光ドーパントとして好ましく用いられる。
【０１８１】
（発光ホストと発光ドーパント）
発光層中の主成分であるホスト化合物である発光ホストに対する発光ドーパントとの混合比は好ましくは質量で０．１質量％〜３０質量％未満の範囲に調整することである。
【０１８２】
ただし、発光ドーパントは複数種の化合物を混合して用いても良く、混合する相手は構造を異にする、その他の金属錯体やその他の構造を有するリン光性ドーパントや蛍光性ドーパントでもよい。
【０１８３】
次に、代表的な有機ＥＬ素子の構成について述べる。
【０１８４】
本発明に係る、上記一般式（Ａ）〜（Ｈ）のいずれかで表される部分構造または、該一般式（Ａ）〜（Ｈ）のいずれかで表される互変異性体を部分構造として有するイリジウム錯体や、上記一般式（１）で表される化合物は、各々有機ＥＬ素子用材料（バックライト、フラットパネルディスプレイ、照明光源、表示素子、電子写真用光源、記録光源、露光光源、読み取り光源、標識、看板、インテリア、光通信デバイスなど）等の用途に用いることができるが、その他の用途しては、有機半導体レーザー用材料（記録光源、露光光源、読み取り光源光通信デバイス、電子写真用光源など）、電子写真用感光体材料、有機ＴＦＴ素子用材料（有機メモリ素子、有機演算素子、有機スイッチング素子）、有機波長変換素子用材料、光電変換素子用材料（太陽電池、光センサーなど）などの広い分野に利用可能である。
【０１８５】
次に、本発明の有機ＥＬ素子の構成層について詳細に説明する。
【０１８６】
本発明において、有機ＥＬ素子の層構成の好ましい具体例を以下に示すが、本発明はこれらに限定されない。
（ｉ）陽極／発光層／電子輸送層／陰極
（ii）陽極／正孔輸送層／発光層／電子輸送層／陰極
（iii）陽極／正孔輸送層／発光層／正孔阻止層／電子輸送層／陰極
（iv）陽極／正孔輸送層／発光層／正孔阻止層／電子輸送層／陰極バッファー層／陰極
（ｖ）陽極／陽極バッファー層／正孔輸送層／発光層／正孔阻止層／電子輸送層／陰極バッファー層／陰極
《発光層》
発光層は、電極または電子輸送層、正孔輸送層から注入されてくる電子および正孔が再結合して発光する層であり、発光する部分は発光層の層内であっても発光層と隣接層との界面であっても良い。発光層は単一の組成をもつ層であってもよいし、同一または異なる組成をもつ複数の層からなる積層構造であってもよい。
【０１８７】
このように発光層が２種類以上の化合物を含んでなる場合、発光層を構成する主たる構成成分として、ホスト化合物（単に発光ホストともいう）、ドーパント（発光ドーパントともいう）を含み、該ドーパントとしては、リン光発光型（リン光発光性ドーパント）、蛍光発光型（蛍光発光性ドーパント）のどちらを用いてもよいが、リン光発光型の有機エレクトロルミネッセンス素子においては、ホスト化合物からリン光性ドーパント（リン光発光性ドーパントともいう）へのエネルギー移動によりリン光性ドーパントが発光し、その結果としてリン光発光が取り出される。
【０１８８】
本発明においては一般式（１）で表される化合物をホスト化合物、一般式（Ａ）〜（Ｈ）で表されるいずれか１種の化合物をリン光発光性ドーパントとして用いる構成が好ましい。また、リン光性ドーパントは１種のみを用いてもよいし、複数種類を用いてもよい。複数の発光層を積層して有機エレクトロルミネッセンス素子を構成する場合、それぞれの層に含有されるリン光性ドーパントは同じであっても異なっていても、単一種類であっても複数種類であってもよい。
【０１８９】
本発明における「リン光発光性ドーパント」とは励起三重項からの発光が観測される化合物であり、リン光量子収率が、２５℃において０．００１以上の化合物である。リン光量子収率は好ましくは０．０１以上、さらに好ましくは０．１以上である。上記リン光量子収率は、第４版実験化学講座７の分光IIの３９８頁（１９９２年版、丸善）に記載の方法により測定できる。溶液中でのリン光量子収率は種々の溶媒を用いて測定できるが、本発明に用いられるリン光発光性化合物は、任意の溶媒の何れかにおいて上記リン光量子収率が達成されれば良い。
【０１９０】
また、本発明における「蛍光発光性ドーパント」についても、上記リン光発光性ドーパントと同様に定義される。
【０１９１】
ドーパントとしてこのようなリン光発光性化合物を発光層に用いることにより、内部量子効率の高い発光有機ＥＬ素子を実現できる。
【０１９２】
また、本発明に係わる一般式（１）で表される化合物を発光層のホスト化合物として用いて、一般式（Ａ）〜（Ｈ）のいずれか１種の化合物をリン光発光性ドーパントとして用いた場合。リン光発光性化合物のホスト化合物に対するドープ量は、０質量％を超えて３０質量％未満が好ましく、更に好ましくは、０．１質量％〜２０質量％であり、特に好ましくは１質量％〜１５質量％未満である。
【０１９３】
本発明に用いられる「ホスト化合物」とは、発光層に含有される化合物のうちで室温（２５℃）においてリン光発光のリン光量子収率が、０．０１未満の化合物である。
【０１９４】
リン光量子収率は、第４版実験化学講座７の分光IIの３９８ページ（１９９２年版、丸善）に記載の方法で測定することが出来る
本発明では、上記一般式（Ａ）〜（Ｈ）のいずれかで表される少なくとも一つの化合物を発光ドーパント（単にドーパントともいう）として用いるが、その他の公知のリン光発光性化合物を併用しても良い。具体的には以下の特許公報に記載されている化合物があげられるがこれらに限定されない。
【０１９５】
国際公開第００／７０６５５号パンフレット、特開２００２−２８０１７８号公報、特開２００１−１８１６１６号公報、特開２００２−２８０１７９号公報、特開２００１−１８１６１７号公報、特開２００２−２８０１８０号公報、特開２００１−２４７８５９号公報、特開２００２−２９９０６０号公報、特開２００１−３１３１７８号公報、特開２００２−３０２６７１号公報、特開２００１−３４５１８３号公報、特開２００２−３２４６７９号公報、国際公開第０２／１５６４５号パンフレット、特開２００２−３３２２９１号公報、特開２００２−５０４８４号公報、特開２００２−３３２２９２号公報、特開２００２−８３６８４号公報、特表２００２−５４０５７２号公報、特開２００２−１１７９７８号公報、特開２００２−３３８５８８号公報、特開２００２−１７０６８４号公報、特開２００２−３５２９６０号公報、国際公開第０１／９３６４２号パンフレット、特開２００２−５０４８３号公報、特開２００２−１００４７６号公報、特開２００２−１７３６７４号公報、特開２００２−３５９０８２号公報、特開２００２−１７５８８４号公報、特開２００２−３６３５５２号公報、特開２００２−１８４５８２号公報、特開２００３−７４６９号公報、特表２００２−５２５８０８号公報、特開２００３−７４７１号公報、特表２００２−５２５８３３号公報、特開２００３−３１３６６号公報、特開２００２−２２６４９５号公報、特開２００２−２３４８９４号公報、特開２００２−２３５０７６号公報、特開２００２−２４１７５１号公報、特開２００１−３１９７７９号公報、特開２００１−３１９７８０号公報、特開２００２−６２８２４号公報、特開２００２−１００４７４号公報、特開２００２−２０３６７９号公報、特開２００２−３４３５７２号公報、特開２００２−２０３６７８号公報等。
【０１９６】
発光層にはさらにリン光発光性化合物からなるドーパントの他に、蛍光性ドーパントが加えられていても良く、蛍光性ドーパントの代表例としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、又は希土類錯体系蛍光体、その他公知の蛍光性化合物等が挙げられる。
【０１９７】
本発明においては一般式（１）で表される化合物をホスト化合物（発光ホスト）として用いることが好ましいが、公知のホスト化合物も併用することが出来、一般式（１）で表される化合物を含有する発光層の他に発光層を設けて、公知のホスト化合物を用いてもよい。公知のホスト化合物としては、構造的には特に制限はないが、代表的にはカルバゾール誘導体、トリアリールアミン誘導体、芳香族ボラン誘導体、含窒素複素環化合物、チオフェン誘導体、フラン誘導体、オリゴアリーレン化合物等の基本骨格を有する化合物が好ましい。
【０１９８】
また、これらのホスト化合物は低分子化合物でも、繰り返し単位を持つ高分子化合物でもよく、ビニル基やエポキシ基のような重合性基を有する低分子化合物（蒸着重合性発光ホスト）でもいい。
【０１９９】
ホスト化合物としては、正孔輸送能、電子輸送能を有しつつ、かつ、発光の長波長化を防ぎ、なおかつ高Ｔｇ（ガラス転移温度）である化合物が好ましい。
【０２００】
ホスト化合物（発光ホストともいう）の具体例としては、以下の文献に記載されている化合物が好適である。例えば、特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等。
【０２０１】
ドーパントはホスト化合物を含有する層全体に分散されていてもよいし、部分的に分散されていてもよい。
【０２０２】
発光層にはさらに他の化合物が加えられていてもよく、加えられる化合物は一般式（１）で表される化合物であっても、その他の蛍光またはリン光を発する有機化合物または錯体であってもよいし、さらに別の機能を有する化合物であってもよい。また発光層にはｐ−ポリフェニレンビニレンやポリフルオレンのような高分子材料が加えられていても良く、前記ドーパントを高分子鎖に導入した、または前記ドーパントを高分子の主鎖とした高分子材料を使用してもよい。
【０２０３】
発光層は、上記化合物を、例えば真空蒸着法、スピンコート法、キャスト法、ＬＢ法、インクジェット法、転写法、印刷法などの公知の薄膜化法により製膜して形成することができる。発光層としての膜厚に格別の制限はないが、通常は５ｎｍ〜５μｍの範囲で選ばれる。また、この発光層は、特開昭５７−５１７８１号公報に記載されているように、樹脂などの結着材と共に上記発光材料を溶剤に溶かして溶液としたのち、これをスピンコート法などにより薄膜化して形成することもできる。このようにして形成された発光層の膜厚については、特に制限はなく、状況に応じて適宜選択することができるが、通常は５ｎｍ〜５μｍの範囲である。
【０２０４】
薄型であること、および樹脂基板上に形成することが可能であるという有機ＥＬ素子の特長を活かして、これをパネル状その他の形状の照明装置に利用する場合を考慮すると、白色発光素子を構成することは実用的に有用である。現在のところ単一の発光材料で白色発光を示すものがないため、複数の発光材料により複数の発光色を同時に発光させて混色により白色発光を得ている。複数の発光色の組み合わせとしては３原色（青色、緑色、赤色）の３つの発光極大波長を含有させたものでも良いし、青色と黄色、青緑と橙色等の補色の関係を利用した２つの発光極大波長を含有したものでも良い。これらの混色した発光は先に述べたとおり、ドーパントを用いることによって行うことができ、これは同一の発光層に含まれるドーパントの種類と量を変化させることによっても行うことができるし、複数の層を積層して発光層を構成した場合には、それぞれの層に含まれるドーパントの種類と量を変化させ、それぞれの層を異なる色調に発光させることによって外部に取出される発光の色調を制御することもできる。
【０２０５】
《正孔阻止層》
正孔阻止層とは広い意味では電子輸送層の機能を有し、電子を輸送する機能を有しつつ正孔を輸送する能力が著しく小さい材料からなり、電子を輸送しつつ正孔を阻止することで電子と正孔の再結合確率を向上させることができる。
【０２０６】
正孔阻止層としては、例えば特開平１１−２０４２５８号公報、同１１−２０４３５９号公報、及び「有機ＥＬ素子とその工業化最前線（１９９８年１１月３０日  エヌ・ティー・エス社発行）」の２３７頁等に記載の正孔阻止（ホールブロック）層等を本発明に係る正孔阻止層として適用可能である。また、後述する電子輸送層の構成を必要に応じて、本発明に係る正孔阻止層として用いることが出来る。
【０２０７】
《電子阻止層》
一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層の構成を必要に応じて電子阻止層として用いることが出来る。
【０２０８】
また、本発明においては、発光層に隣接する隣接層、即ち、正孔阻止層、電子阻止層に、上記の本発明の有機ＥＬ素子材料を用いることが好ましく、特に正孔阻止層に用いることが好ましい。
【０２０９】
《正孔輸送層》
正孔輸送層とは正孔を輸送する機能を有する材料を含み、広い意味で正孔注入層、電子阻止層も正孔輸送層に含まれる。正孔輸送層は単層もしくは複数層設けることができる。
【０２１０】
正孔輸送材料としては、特に制限はなく、従来、光導伝材料において、正孔の電荷注入輸送材料として慣用されているものやＥＬ素子の正孔注入層、正孔輸送層に使用される公知のものの中から任意のものを選択して用いることができる。
【０２１１】
正孔輸送材料は、正孔の注入もしくは輸送、電子の障壁性のいずれかを有するものであり、有機物、無機物のいずれであってもよい。例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また、導電性高分子オリゴマー、特にチオフェンオリゴマー等が挙げられる。
【０２１２】
正孔輸送材料としては、上記のものを使用することができるが、ポルフィリン化合物、芳香族第三級アミン化合物及びスチリルアミン化合物、特に芳香族第三級アミン化合物を用いることが好ましい。
【０２１３】
芳香族第三級アミン化合物及びスチリルアミン化合物の代表例としては、Ｎ，Ｎ，Ｎ′，Ｎ′−テトラフェニル−４，４′−ジアミノフェニル；Ｎ，Ｎ′−ジフェニル−Ｎ，Ｎ′−ビス（３−メチルフェニル）−〔１，１′−ビフェニル〕−４，４′−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ′，Ｎ′−テトラ−ｐ−トリル−４，４′−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ′−ジフェニル−Ｎ，Ｎ′−ジ（４−メトキシフェニル）−４，４′−ジアミノビフェニル；Ｎ，Ｎ，Ｎ′，Ｎ′−テトラフェニル−４，４′−ジアミノジフェニルエーテル；４，４′−ビス（ジフェニルアミノ）クオードリフェニル；Ｎ，Ｎ，Ｎ−トリ（ｐ−トリル）アミン；４−（ジ−ｐ−トリルアミノ）−４′−〔４−（ジ−ｐ−トリルアミノ）スチリル〕スチルベン；４−Ｎ，Ｎ−ジフェニルアミノ−（２−ジフェニルビニル）ベンゼン；３−メトキシ−４′−Ｎ，Ｎ−ジフェニルアミノスチルベンゼン；Ｎ−フェニルカルバゾール、さらには、米国特許第５，０６１，５６９号明細書に記載されている２個の縮合芳香族環を分子内に有するもの、例えば４，４′−ビス〔Ｎ−（１−ナフチル）−Ｎ−フェニルアミノ〕ビフェニル（ＮＰＤ）、特開平４−３０８６８８号公報に記載されているトリフェニルアミンユニットが３つスターバースト型に連結された４，４′，４″−トリス〔Ｎ−（３−メチルフェニル）−Ｎ−フェニルアミノ〕トリフェニルアミン（ＭＴＤＡＴＡ）等が挙げられる。
【０２１４】
さらにこれらの材料を高分子鎖に導入した、またはこれらの材料を高分子の主鎖とした高分子材料を用いることもできる。
【０２１５】
また、ｐ型−Ｓｉ、ｐ型−ＳｉＣ等の無機化合物も正孔注入材料、正孔輸送材料として使用することができる。また、正孔輸送材料は、高Ｔｇであることが好ましい。
【０２１６】
この正孔輸送層は、上記正孔輸送材料を、例えば真空蒸着法、スピンコート法、キャスト法、インクジェット法、ＬＢ法等の公知の方法により、薄膜化することにより形成することができる。正孔輸送層の膜厚については特に制限はないが、通常は５ｎｍ〜５０００ｎｍ程度である。この正孔輸送層は、上記材料の一種または二種以上からなる一層構造であってもよい。
【０２１７】
《電子輸送層》
電子輸送層とは電子を輸送する機能を有する材料からなり、広い意味で電子注入層、正孔阻止層も電子輸送層に含まれる。電子輸送層は、単層もしくは複数層を設けることができる。
【０２１８】
従来、単層の電子輸送層、及び複数層とする場合は発光層に対して陰極側に隣接する電子輸送層に用いられる電子輸送材料（正孔阻止材料を兼ねる）としては、下記の材料が知られている。
【０２１９】
さらに、電子輸送層は、陰極より注入された電子を発光層に伝達する機能を有していればよく、その材料としては従来公知の化合物の中から任意のものを選択して用いることができる。
【０２２０】
この電子輸送層に用いられる材料（以下、電子輸送材料という）の例としては、ニトロ置換フルオレン誘導体、ジフェニルキノン誘導体、チオピランジオキシド誘導体、ナフタレンペリレンなどの複素環テトラカルボン酸無水物、カルボジイミド、フレオレニリデンメタン誘導体、アントラキノジメタン及びアントロン誘導体、オキサジアゾール誘導体などが挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。
【０２２１】
さらにこれらの材料を高分子鎖に導入した、またはこれらの材料を高分子の主鎖とした高分子材料を用いることもできる。
【０２２２】
また、８−キノリノール誘導体の金属錯体、例えばトリス（８−キノリノール）アルミニウム（Ａｌｑ3）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）など、及びこれらの金属錯体の中心金属がＩｎ、Ｍｇ、Ｃｕ、Ｃａ、Ｓｎ、Ｇａ又はＰｂに置き替わった金属錯体も、電子輸送材料として用いることができる。その他、メタルフリー若しくはメタルフタロシアニン、又はそれらの末端がアルキル基やスルホン酸基などで置換されているものも、電子輸送材料として好ましく用いることができる。また、発光層の材料として例示したジスチリルピラジン誘導体も、電子輸送材料として用いることができるし、正孔注入層、正孔輸送層と同様に、ｎ型−Ｓｉ、ｎ型−ＳｉＣなどの無機半導体も電子輸送材料として用いることができる。
【０２２３】
この電子輸送層は、上記電子輸送材料を、例えば真空蒸着法、スピンコート法、キャスト法、インクジェット法、ＬＢ法等の公知の方法により、薄膜化することにより形成することができる。電子輸送層の膜厚については特に制限はないが、通常は５〜５０００ｎｍ程度である。この電子輸送層は、上記材料の一種または二種以上からなる一層構造であってもよい。
【０２２４】
次に、本発明の有機ＥＬ素子の構成層として用いられる、注入層について説明する。
【０２２５】
《注入層》：電子注入層、正孔注入層
注入層は必要に応じて設け、電子注入層と正孔注入層があり、上記のごとく陽極と発光層または正孔輸送層の間、及び、陰極と発光層または電子輸送層との間に存在させてもよい。
【０２２６】
注入層とは、駆動電圧低下や発光輝度向上のために電極と有機層間に設けられる層のことで、「有機ＥＬ素子とその工業化最前線（１９９８年１１月３０日  エヌ・ティー・エス社発行）」の第２編第２章「電極材料」（１２３〜１６６頁）に詳細に記載されており、正孔注入層（陽極バッファー層）と電子注入層（陰極バッファー層）とがある。
【０２２７】
陽極バッファー層（正孔注入層）は、特開平９−４５４７９号公報、同９−２６００６２号公報、同８−２８８０６９号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリン（エメラルディン）やポリチオフェン等の導電性高分子を用いた高分子バッファー層等が挙げられる。
【０２２８】
陰極バッファー層（電子注入層）は、特開平６−３２５８７１号公報、同９−１７５７４号公報、同１０−７４５８６号公報等にもその詳細が記載されており、具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。
【０２２９】
上記バッファー層（注入層）はごく薄い膜であることが望ましく、素材にもよるが、その膜厚は０．１ｎｍ〜１００ｎｍの範囲が好ましい。
【０２３０】
この注入層は、上記材料を、例えば真空蒸着法、スピンコート法、キャスト法、インクジェット法、ＬＢ法等の公知の方法により、薄膜化することにより形成することができる。注入層の膜厚については特に制限はないが、通常は５〜５０００ｎｍ程度である。この注入層は、上記材料の一種または二種以上からなる一層構造であってもよい。
【０２３１】
《陽極》
本発明の有機ＥＬ素子に係る陽極としては、仕事関数の大きい（４ｅＶ以上）金属、合金、電気伝導性化合物及びこれらの混合物を電極物質とするものが好ましく用いられる。このような電極物質の具体例としてはＡｕ等の金属、ＣｕＩ、インジウムチンオキシド（ＩＴＯ）、ＳｎＯ2、ＺｎＯ等の導電性透明材料が挙げられる。また、ＩＤＩＸＯ（Ｉｎ2Ｏ3−ＺｎＯ）等非晶質で透明導電膜を作製可能な材料を用いてもよい。陽極は、これらの電極物質を蒸着やスパッタリング等の方法により、薄膜を形成させ、フォトリソグラフィー法で所望の形状のパターンを形成してもよく、あるいはパターン精度をあまり必要としない場合は（１００μｍ以上程度）、上記電極物質の蒸着やスパッタリング時に所望の形状のマスクを介してパターンを形成してもよい。この陽極より発光を取り出す場合には、透過率を１０％より大きくすることが望ましく、また、陽極としてのシート抵抗は数百Ω／□以下が好ましい。さらに膜厚は材料にもよるが、通常１０ｎｍ〜１０００ｎｍ、好ましくは１０ｎｍ〜２００ｎｍの範囲で選ばれる。
【０２３２】
《陰極》
一方、本発明に係る陰極としては、仕事関数の小さい（４ｅＶ以下）金属（電子注入性金属と称する）、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物、アルミニウム等が好適である。陰極は、これらの電極物質を蒸着やスパッタリング等の方法により、薄膜を形成させることにより、作製することができる。また、陰極としてのシート抵抗は数百Ω／□以下が好ましく、膜厚は通常１０ｎｍ〜１０００ｎｍ、好ましくは５０ｎｍ〜２００ｎｍの範囲で選ばれる。なお、発光を透過させるため、有機ＥＬ素子の陽極または陰極のいずれか一方が、透明または半透明であれば発光輝度が向上し好都合である。
【０２３３】
《基体（基板、基材、支持体等ともいう）》
本発明の有機ＥＬ素子に係る基体としては、ガラス、プラスチック等の種類には特に限定はなく、また、透明のものであれば特に制限はないが、好ましく用いられる基板としては例えばガラス、石英、光透過性樹脂フィルムを挙げることができる。特に好ましい基体は、有機ＥＬ素子にフレキシブル性を与えることが可能な樹脂フィルムである。
【０２３４】
樹脂フィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルム等が挙げられる。
【０２３５】
樹脂フィルムの表面には、無機物もしくは有機物の被膜またはその両者のハイブリッド被膜が形成されていてもよく、水蒸気透過率が０．０１ｇ／ｍ2・ｄａｙ・ａｔｍ以下の高バリア性フィルムであることが好ましい。
【０２３６】
本発明の有機エレクトロルミネッセンス素子の発光の室温における外部取り出し効率は１％以上であることが好ましく、より好ましくは２％以上である。ここに、外部取り出し量子効率（％）＝有機ＥＬ素子外部に発光した光子数／有機ＥＬ素子に流した電子数×１００である。
【０２３７】
また、カラーフィルター等の色相改良フィルター等を併用してもよい。
【０２３８】
照明用途で用いる場合には、発光ムラを低減させるために粗面加工したフィルム（アンチグレアフィルム等）を併用することもできる。
【０２３９】
多色表示装置として用いる場合は少なくとも２種類の異なる発光極大波長を有する有機ＥＬ素子からなるが、有機ＥＬ素子を作製する好適な例を説明する。
【０２４０】
《有機ＥＬ素子の作製方法》
本発明の有機ＥＬ素子の作製方法の一例として、陽極／正孔注入層／正孔輸送層／発光層／正孔阻止層／電子輸送層／陰極バッファー層／陰極からなる有機ＥＬ素子の作製法について説明する。
【０２４１】
まず適当な基体上に、所望の電極物質、例えば陽極用物質からなる薄膜を、１μｍ以下、好ましくは１０ｎｍ〜２００ｎｍの膜厚になるように、蒸着やスパッタリング等の方法により形成させ、陽極を作製する。次に、この上に素子材料である正孔注入層、正孔輸送層、発光層、正孔阻止層、電子輸送層等の有機化合物を含有する薄膜を形成させる。
【０２４２】
この有機化合物を含有する薄膜の薄膜化の方法としては、前記の如くスピンコート法、キャスト法、インクジェット法、蒸着法、印刷法等があるが、均質な膜が得られやすく、かつピンホールが生成しにくい等の点から、真空蒸着法またはスピンコート法が特に好ましい。さらに層ごとに異なる製膜法を適用してもよい。製膜に蒸着法を採用する場合、その蒸着条件は、使用する化合物の種類等により異なるが、一般にボート加熱温度５０℃〜４５０℃、真空度１０-6Ｐａ〜１０-2Ｐａ、蒸着速度０．０１ｎｍ〜５０ｎｍ／秒、基板温度−５０℃〜３００℃、膜厚０．１ｎｍ〜５μｍの範囲で適宜選ぶことが望ましい。
【０２４３】
これらの層の形成後、その上に陰極用物質からなる薄膜を、１μｍ以下好ましくは５０ｎｍ〜２００ｎｍの範囲の膜厚になるように、例えば蒸着やスパッタリング等の方法により形成させ、陰極を設けることにより、所望の有機ＥＬ素子が得られる。この有機ＥＬ素子の作製は、一回の真空引きで一貫して正孔注入層から陰極まで作製するのが好ましいが、途中で取り出して異なる製膜法を施してもかまわない。その際、作業を乾燥不活性ガス雰囲気下で行う等の配慮が必要となる。
【０２４４】
《表示装置》
本発明の表示装置について説明する。
【０２４５】
本発明の表示装置は単色でも多色でもよいが、ここでは、多色表示装置について説明する。多色表示装置の場合は、発光層形成時のみシャドーマスクを設け、一面に蒸着法、キャスト法、スピンコート法、インクジェット法、印刷法等で膜を形成できる。
【０２４６】
発光層のみパターニングを行う場合、その方法に限定はないが、好ましくは蒸着法、インクジェット法、印刷法である。蒸着法を用いる場合においてはシャドーマスクを用いたパターニングが好ましい。
【０２４７】
また作製順序を逆にして、陰極、電子輸送層、正孔阻止層、発光層、正孔輸送層、陽極の順に作製することも可能である。
【０２４８】
このようにして得られた多色表示装置に、直流電圧を印加する場合には、陽極を＋、陰極を−の極性として電圧２〜４０Ｖ程度を印加すると、発光が観測できる。また、逆の極性で電圧を印加しても電流は流れずに発光は全く生じない。さらに、交流電圧を印加する場合には、陽極が＋、陰極が−の状態になったときのみ発光する。なお、印加する交流の波形は任意でよい。
【０２４９】
多色表示装置は、表示デバイス、ディスプレー、各種発光光源として用いることができる。表示デバイス、ディスプレーにおいて、青、赤、緑発光の３種の有機ＥＬ素子を用いることにより、フルカラーの表示が可能となる。
【０２５０】
表示デバイス、ディスプレーとしてはテレビ、パソコン、モバイル機器、ＡＶ機器、文字放送表示、自動車内の情報表示等が挙げられる。特に静止画像や動画像を再生する表示装置として使用してもよく、動画再生用の表示装置として使用する場合の駆動方式は単純マトリックス（パッシブマトリックス）方式でもアクティブマトリックス方式でもどちらでもよい。
【０２５１】
発光光源としては家庭用照明、車内照明、時計や液晶用のバックライト、看板広告、信号機、光記憶媒体の光源、電子写真複写機の光源、光通信処理機の光源、光センサーの光源等が挙げられるがこれに限定するものではない。
【０２５２】
《照明装置》
本発明の照明装置について説明する。
【０２５３】
本発明の有機ＥＬ素子に共振器構造を持たせた有機ＥＬ素子として用いてもよく、このような共振器構造を有した有機ＥＬ素子の使用目的としては光記憶媒体の光源、電子写真複写機の光源、光通信処理機の光源、光センサーの光源等が挙げられるが、これらに限定されない。また、レーザー発振をさせることにより、上記用途に使用してもよい。
【０２５４】
また、本発明の有機ＥＬ素子は、照明用や露光光源のような一種のランプとして使用しても良いし、画像を投影するタイプのプロジェクション装置や、静止画像や動画像を直接視認するタイプの表示装置（ディスプレイ）として使用しても良い。動画再生用の表示装置として使用する場合の駆動方式は単純マトリクス（パッシブマトリクス）方式でもアクティブマトリクス方式でもどちらでも良い。または、異なる発光色を有する本発明の有機ＥＬ素子を２種以上使用することにより、フルカラー表示装置を作製することが可能である。
【０２５５】
以下、本発明の有機ＥＬ素子を有する表示装置の一例を図面に基づいて説明する。
【０２５６】
図１は、有機ＥＬ素子から構成される表示装置の一例を示した模式図である。有機ＥＬ素子の発光により画像情報の表示を行う、例えば、携帯電話等のディスプレイの模式図である。
【０２５７】
ディスプレイ１は、複数の画素を有する表示部Ａ、画像情報に基づいて表示部Ａの画像走査を行う制御部Ｂ等からなる。
【０２５８】
制御部Ｂは、表示部Ａと電気的に接続され、複数の画素それぞれに外部からの画像情報に基づいて走査信号と画像データ信号を送り、走査信号により走査線毎の画素が画像データ信号に応じて順次発光して画像走査を行って画像情報を表示部Ａに表示する。
【０２５９】
図２は、表示部Ａの模式図である。
【０２６０】
表示部Ａは基板上に、複数の走査線５及びデータ線６を含む配線部と、複数の画素３等とを有する。表示部Ａの主要な部材の説明を以下に行う。
【０２６１】
図においては、画素３の発光した光が、白矢印方向（下方向）へ取り出される場合を示している。
【０２６２】
配線部の走査線５及び複数のデータ線６は、それぞれ導電材料からなり、走査線５とデータ線６は格子状に直交して、直交する位置で画素３に接続している（詳細は図示していない）。
【０２６３】
画素３は、走査線５から走査信号が印加されると、データ線６から画像データ信号を受け取り、受け取った画像データに応じて発光する。発光の色が赤領域の画素、緑領域の画素、青領域の画素を、適宜、同一基板上に並置することによって、フルカラー表示が可能となる。
【０２６４】
次に、画素の発光プロセスを説明する。
【０２６５】
図３は、画素の等価回路図である。
【０２６６】
画素は、有機ＥＬ素子１０、スイッチングトランジスタ１１、駆動トランジスタ１２、コンデンサ１３等を備えている。複数の画素に有機ＥＬ素子１０として、赤色、緑色、青色発光の有機ＥＬ素子を用い、これらを同一基板上に並置することでフルカラー表示を行うことができる。
【０２６７】
図３において、制御部Ｂからデータ線６を介してスイッチングトランジスタ１１のドレインに画像データ信号が印加される。そして、制御部Ｂから走査線５を介してスイッチングトランジスタ１１のゲートに走査信号が印加されると、スイッチングトランジスタ１１の駆動がオンし、ドレインに印加された画像データ信号がコンデンサ１３と駆動トランジスタ１２のゲートに伝達される。
【０２６８】
画像データ信号の伝達により、コンデンサ１３が画像データ信号の電位に応じて充電されるとともに、駆動トランジスタ１２の駆動がオンする。駆動トランジスタ１２は、ドレインが電源ライン７に接続され、ソースが有機ＥＬ素子１０の電極に接続されており、ゲートに印加された画像データ信号の電位に応じて電源ライン７から有機ＥＬ素子１０に電流が供給される。
【０２６９】
制御部Ｂの順次走査により走査信号が次の走査線５に移ると、スイッチングトランジスタ１１の駆動がオフする。しかし、スイッチングトランジスタ１１の駆動がオフしてもコンデンサ１３は充電された画像データ信号の電位を保持するので、駆動トランジスタ１２の駆動はオン状態が保たれて、次の走査信号の印加が行われるまで有機ＥＬ素子１０の発光が継続する。順次走査により次に走査信号が印加されたとき、走査信号に同期した次の画像データ信号の電位に応じて駆動トランジスタ１２が駆動して有機ＥＬ素子１０が発光する。
【０２７０】
すなわち、有機ＥＬ素子１０の発光は、複数の画素それぞれの有機ＥＬ素子１０に対して、アクティブ素子であるスイッチングトランジスタ１１と駆動トランジスタ１２を設けて、複数の画素３それぞれの有機ＥＬ素子１０の発光を行っている。このような発光方法をアクティブマトリクス方式と呼んでいる。
【０２７１】
ここで、有機ＥＬ素子１０の発光は、複数の階調電位を持つ多値の画像データ信号による複数の階調の発光でもよいし、２値の画像データ信号による所定の発光量のオン、オフでもよい。
【０２７２】
また、コンデンサ１３の電位の保持は、次の走査信号の印加まで継続して保持してもよいし、次の走査信号が印加される直前に放電させてもよい。
【０２７３】
本発明においては、上述したアクティブマトリクス方式に限らず、走査信号が走査されたときのみデータ信号に応じて有機ＥＬ素子を発光させるパッシブマトリクス方式の発光駆動でもよい。
【０２７４】
図４は、パッシブマトリクス方式による表示装置の模式図である。図４において、複数の走査線５と複数の画像データ線６が画素３を挟んで対向して格子状に設けられている。
【０２７５】
順次走査により走査線５の走査信号が印加されたとき、印加された走査線５に接続している画素３が画像データ信号に応じて発光する。パッシブマトリクス方式では画素３にアクティブ素子が無く、製造コストの低減が計れる。
【０２７６】
本発明に係わる有機ＥＬ材料は、また、照明装置として、実質白色の発光を生じる有機ＥＬ素子に適用できる。複数の発光材料により複数の発光色を同時に発光させて混色により白色発光を得る。複数の発光色の組み合わせとしては、青色、緑色、青色の３原色の３つの発光極大波長を含有させたものでも良いし、青色と黄色、青緑と橙色等の補色の関係を利用した２つの発光極大波長を含有したものでも良い。
【０２７７】
また、複数の発光色を得るための発光材料の組み合わせは、複数のリン光または蛍光を発光する材料（発光ドーパント）を、複数組み合わせたもの、蛍光またはリン光を発光する発光材料と、該発光材料からの光を励起光として発光する色素材料とを組み合わせたもののいずれでも良いが、本発明に係わる白色有機エレクトロルミネッセンス素子においては、発光ドーパントを複数組み合わせる方式が好ましい。
【０２７８】
複数の発光色を得るための有機エレクトロルミネッセンス素子の層構成としては、複数の発光ドーパントを、一つの発光層中に複数存在させる方法、複数の発光層を有し、各発光層中に発光波長の異なるドーパントをそれぞれ存在させる方法、異なる波長に発光する微小画素をマトリックス状に形成する方法等が挙げられる。
【０２７９】
本発明に係わる白色有機エレクトロルミネッセンス素子においては、必要に応じ製膜時にメタルマスクやインクジェットプリンティング法等でパターニングを施してもよい。パターニングする場合は、電極のみをパターニングしてもいいし、電極と発光層をパターニングしてもいいし、素子全層をパターニングしてもいい。
【０２８０】
発光層に用いる発光材料としては特に制限はなく、例えば液晶表示素子におけるバックライトであれば、ＣＦ（カラーフィルター）特性に対応した波長範囲に適合するように、本発明に係わるイリジウム錯体、また公知の発光材料の中から任意のものを選択して組み合わせて白色化すれば良い。
【０２８１】
このように、本発明の白色発光有機ＥＬ素子は、前記表示デバイス、ディスプレーに加えて、各種発光光源、照明装置として、家庭用照明、車内照明、また、露光光源のような一種のランプとして、液晶表示装置のバックライト等、表示装置にも有用に用いられる。
【０２８２】
その他、時計等のバックライト、看板広告、信号機、光記憶媒体等の光源、電子写真複写機の光源、光通信処理機の光源、光センサーの光源等、更には表示装置を必要とする一般の家庭用電気器具等広い範囲の用途が挙げられる。
【実施例】
【０２８３】
以下、実施例により本発明を説明するが、本発明はこれらに限定されない。また、実施例に用いる化合物を下記に示す。
【０２８４】
【化６２】
2006120905.tif 000063
【０２８５】
【化６３】
2006120905.tif 000064
【０２８６】
実施例１
《有機ＥＬ素子ＯＬＥＤ１−１の作製》
陽極としてガラス上にＩＴＯを１５０ｎｍ成膜した基板（ＮＨテクノグラス社製：ＮＡ−４５）にパターニングを行った後、このＩＴＯ透明電極を設けた透明支持基板をｉｓｏ−プロピルアルコールで超音波洗浄し、乾燥窒素ガスで乾燥し、ＵＶオゾン洗浄を５分間行った。この透明支持基板を、市販の真空蒸着装置の基板ホルダーに固定し、一方、５つのタンタル製抵抗加熱ボートに、α−ＮＰＤ、ＣＢＰ、Ｉｒ−１、ＢＣＰ、Ａｌｑ3をそれぞれ入れ、真空蒸着装置（第１真空槽）に取付けた。
【０２８７】
更に、タンタル製抵抗加熱ボートにフッ化リチウムを、タングステン製抵抗加熱ボートにアルミニウムをそれぞれ入れ、真空蒸着装置の第２真空槽に取り付けた。
【０２８８】
まず、第１の真空槽を４×１０-4Ｐａまで減圧した後、α−ＮＰＤの入った前記加熱ボートに通電して加熱し、蒸着速度０．１ｎｍ／秒〜０．２ｎｍ／秒で透明支持基板に膜厚２５ｎｍの厚さになるように蒸着し、正孔注入／輸送層を設けた。
【０２８９】
さらに、ＣＢＰの入った前記加熱ボートとＩｒ−１の入ったボートをそれぞれ独立に通電して発光ホストであるＣＢＰと発光ドーパントであるＩｒ−１の蒸着速度が１００：７になるように調節し膜厚３０ｎｍの厚さになるように蒸着し、発光層を設けた。
【０２９０】
ついで、ＢＣＰの入った前記加熱ボートに通電して加熱し、蒸着速度０．１ｍ／秒〜０．２ｎｍ／秒で厚さ１０ｎｍの正孔阻止層を設けた。さらに、Ａｌｑ3の入った前記加熱ボートを通電して加熱し、蒸着速度０．１ｎｍ／秒〜０．２ｎｍ／秒で膜厚４０ｎｍの電子輸送層を設けた。
【０２９１】
次に、前記の如く電子輸送層まで製膜した素子を真空のまま第２真空槽に移した後、電子輸送層の上にステンレス鋼製の長方形穴あきマスクが配置されるように装置外部からリモートコントロールして設置した。
【０２９２】
第２真空槽を２×１０-4Ｐａまで減圧した後、フッ化リチウム入りのボートに通電して蒸着速度０．０１ｎｍ／秒〜０．０２ｎｍ／秒で膜厚０．５ｎｍの陰極バッファー層を設け、次いでアルミニウムの入ったボートに通電して蒸着速度１ｎｍ／秒〜２ｎｍ／秒で膜厚１５０ｎｍの陰極をつけた。さらにこの有機ＥＬ素子を大気に接触させることなく窒素雰囲気下のグローブボックス（純度９９．９９９％以上の高純度窒素ガスで置換したグローブボックス）へ移し、図５に示したような内部を窒素１０８で置換した封止構造にして、有機ＥＬ素子ＯＬＥＤ１−１を作製した。
【０２９３】
なお、捕水剤である酸化バリウム１０９は、アルドリッチ社製の高純度酸化バリウム粉末を、粘着剤付きのフッ素樹脂系半透過膜（ミクロテックス  Ｓ−ＮＴＦ８０３１Ｑ  日東電工製）でガラス製封止缶１０２に貼り付けたものを予め準備して使用した。封止缶とガラス基板の接着には紫外線硬化型接着剤１０７を用い、紫外線ランプを照射することで両者を接着し封止素子を作製した。
【０２９４】
図５において１０１は透明電極を設けたガラス基板、１０６が前記正孔注入／輸送層、発光層、正孔阻止層、電子輸送層等からなる有機ＥＬ層、１０３は電源線（陰極）を示す。
【０２９５】
《有機ＥＬ素子ＯＬＥＤ１−２〜１−９の作製》
有機ＥＬ素子ＯＬＥＤ１−１の作製において、各々発光層のホスト化合物、発光ドーパント、正孔阻止材料を表１に示す各材料に置き換えた以外は有機ＥＬ素子ＯＬＥＤ１−１と同様にして１−２〜１−９を作製した。
【０２９６】
得られた有機ＥＬ素子ＯＬＥＤ１−１〜１−９について下記のような評価を行った。
【０２９７】
《外部取り出し量子効率》
有機ＥＬ素子ＯＬＥＤ１−１〜１−９を室温（約２３℃〜２５℃）、２．５ｍＡ／ｃｍ2の定電流条件下による点灯を行い、点灯開始直後の発光輝度（Ｌ）［ｃｄ／ｍ2］を測定することにより、外部取り出し量子効率（η）を算出した。ここで、発光輝度の測定は、ＣＳ−１０００（ミノルタ製）を用いた。
【０２９８】
また、外部取り出し量子効率は、有機ＥＬ素子ＯＬＥＤ１−１を１００とした時の相対値で表した。
【０２９９】
《発光寿命》
有機ＥＬ素子ＯＬＥＤ１−１〜１−９を室温下、２．５ｍＡ／ｃｍ2の定電流条件下による連続点灯を行い、初期輝度の半分の輝度になるのに要する時間（τ１／２）を測定した。また、発光寿命は、有機ＥＬ素子ＯＬＥＤ１−１を１００と設定した時の相対値で表した。
【０３００】
得られた結果を表１に示す。
【０３０１】
【表１】
2006120905.tif 000065
【０３０２】
表１から、本発明に係る金イリジウム錯体を発光層に用い、一般式（１）の化合物を発光層に用いて作製した本発明の有機ＥＬ素子は比較有機ＥＬ素子に比べ、高い発光効率と、発光寿命の長寿命化が達成できることが明らかである。
【０３０３】
更に、本発明に係るイリジウム錯体を発光層に用い、一般式（１）の化合物を発光層及び正孔阻止層に併用することにより、更に本発明に記載の効果の向上が見られた。
【０３０４】
実施例２
実施例１で使用した発光ホスト、発光ドーパント、正孔阻止材料を表２に記載のように変更した以外は、実施例１と同様にして有機ＥＬ素子ＯＬＥＤ２−１〜２−７を作製した。
【０３０５】
《外部取り出し量子効率》
有機ＥＬ素子ＯＬＥＤ２−１〜２−７を室温（約２３℃〜２５℃）、２．５ｍＡ／ｃｍ2の定電流条件下による点灯を行い、点灯開始直後の発光輝度（Ｌ）［ｃｄ／ｍ2］を測定することにより、外部取り出し量子効率（η）を算出した。ここで、発光輝度の測定は、ＣＳ−１０００（ミノルタ製）を用いた。
【０３０６】
また、外部取り出し量子効率は、有機ＥＬ素子ＯＬＥＤ２−１を１００とした時の相対値で表した。
【０３０７】
《発光寿命》
有機ＥＬ素子ＯＬＥＤ２−１〜２−７を室温下、２．５ｍＡ／ｃｍ2の定電流条件下による連続点灯を行い、初期輝度の半分の輝度になるのに要する時間（τ１／２）を測定した。また、発光寿命は、有機ＥＬ素子ＯＬＥＤ２−１を１００と設定した時の相対値で表した。
【０３０８】
得られた結果を表２に示す。
【０３０９】
【表２】
2006120905.tif 000066
【０３１０】
表２から、本発明に係るイリジウム錯体を発光層に用い、一般式（１）の化合物を正孔阻止層に用いて作製した本発明の有機ＥＬ素子は比較有機ＥＬ素子に比べ、高い発光効率と、電圧上昇が抑えられることが明らかである。
【０３１１】
実施例３
《有機ＥＬ素子ＯＬＥＤ３−１の作製》
陽極としてガラス上にＩＴＯを１５０ｎｍ成膜した基板（ＮＨテクノグラス社製：ＮＡ−４５）にパターニングを行った後、このＩＴＯ透明電極を設けた透明支持基板をｉｓｏ−プロピルアルコールで超音波洗浄し、乾燥窒素ガスで乾燥し、ＵＶオゾン洗浄を５分間行った。
【０３１２】
この透明支持基板を、市販の真空蒸着装置の基板ホルダーに固定し、一方、５つのタンタル製抵抗加熱ボートに、α−ＮＰＤ、ＣＢＰ、Ｉｒ−３、ＢＣＰ、Ａｌｑ3をそれぞれ入れ、真空蒸着装置（第１真空槽）に取付けた。
【０３１３】
さらに、タンタル製抵抗加熱ボートにフッ化リチウムを、タングステン製抵抗加熱ボートにアルミニウムをそれぞれ入れ、真空蒸着装置の第２真空槽に取り付けた。
【０３１４】
まず、第１の真空槽を４×１０-4Ｐａまで減圧した後、α−ＮＰＤの入った前記加熱ボートに通電して加熱し、蒸着速度０．１ｎｍ／秒〜０．２ｎｍ／秒で透明支持基板に膜厚３０ｎｍの厚さになるように蒸着し、正孔注入／輸送層を設けた。
【０３１５】
さらに、ＣＢＰの入った前記加熱ボートとＩｒ−３の入ったボートをそれぞれ独立に通電して発光ホストであるＣＢＰと発光ドーパントであるＩｒ−３の蒸着速度が１００：７になるように調節し膜厚３０ｎｍの厚さになるように蒸着し、発光層を設けた。
【０３１６】
ついで、ＢＣＰの入った前記加熱ボートに通電して加熱し、蒸着速度０．１ｎｍ／秒〜０．２ｎｍ／秒で厚さ１０ｎｍの正孔阻止層を設けた。さらに、Ａｌｑ3の入った前記加熱ボートを通電して加熱し、蒸着速度０．１ｎｍ／秒〜０．２ｎｍ／秒で膜厚３０ｎｍの電子輸送層を設けた。
【０３１７】
次に、前記の如く電子輸送層まで製膜した素子を真空のまま第２真空槽に移した後、電子輸送層の上にステンレス鋼製の長方形穴あきマスクが配置されるように装置外部からリモートコントロールして設置した。
【０３１８】
第２真空槽を２×１０-4Ｐａまで減圧した後、フッ化リチウム入りのボートに通電して蒸着速度０．０１ｎｍ／秒〜０．０２ｎｍ／秒で膜厚０．５ｎｍの陰極バッファー層を設け、次いでアルミニウムの入ったボートに通電して蒸着速度１〜２ｎｍ／秒で膜厚１５０ｎｍの陰極をつけた。さらにこの有機ＥＬ素子を大気に接触させることなく窒素雰囲気下のグローブボックス（純度９９．９９９％以上の高純度窒素ガスで置換したグローブボックス）へ移し、図５に示したような内部を窒素で置換した封止構造にして、有機ＥＬ素子ＯＬＥＤ１−１を作製した。なお、捕水剤である酸化バリウム１０５は、アルドリッチ社製の高純度酸化バリウム粉末を、粘着剤付きのフッ素樹脂系半透過膜（ミクロテックス  Ｓ−ＮＴＦ８０３１Ｑ  日東電工製）でガラス製封止缶１０４に貼り付けたものを予め準備して使用した。封止缶と有機ＥＬ素子の接着には紫外線硬化型接着剤１０７を用い、紫外線ランプを照射することで両者を接着し封止素子を作製した。図５において１０１は透明電極を設けたガラス基板、１０２が前記正孔注入／輸送層、発光層、正孔阻止層、電子輸送層等からなる有機ＥＬ層、１０３は陰極を示す。
【０３１９】
《有機ＥＬ素子ＯＬＥＤ３−２〜３−１４の作製》
上記の有機ＥＬ素子ＯＬＥＤ３−１の作製において、表１に記載のように、発光ドーパントを変更した以外は同様にして、有機ＥＬ素子ＯＬＥＤ３−２〜３−１４を作製した。
【０３２０】
得られた有機ＥＬ素子ＯＬＥＤ３−１〜３−１４について、外部取り出し量子効率について実施例１と同様の方法で評価を行った。
【０３２１】
《発光寿命》
有機ＥＬ素子ＯＬＥＤ３−１〜３−１４を室温下、２．５ｍＡ／ｃｍ2の定電流条件下による連続点灯を行い、初期輝度の９０％の輝度になるのに要する時間（τ１／９）を測定した。
尚、外部取り出し量子効率は、有機ＥＬ素子ＯＬＥＤ３−１を１００とした時の相対値、発光寿命は、有機ＥＬ素子ＯＬＥＤ３−１を１００とした時の相対値で表した。
【０３２２】
得られた結果を表３に示す。
【０３２３】
【表３】
2006120905.tif 000067
【０３２４】
表３から、本発明に係るイリジウム錯体を発光層に用い、一般式（１）の化合物を発光層に用いて作製した本発明の有機ＥＬ素子は比較有機ＥＬ素子に比べ、高い発光効率と、発光寿命の長寿命化が達成できることが明らかである。
【０３２５】
実施例４
実施例３で使用した発光ホスト、発光ドーパント、正孔阻止材料を表４に記載のように変更した以外は、実施例３と同様にして有機ＥＬ素子ＯＬＥＤ４−１〜４−９を作製した。
【０３２６】
《外部取り出し量子効率》
有機ＥＬ素子ＯＬＥＤ４−１〜４−９について、外部取り出し量子効率について実施例３と同様の方法で評価を行った。外部取り出し量子効率は、有機ＥＬ素子ＯＬＥＤ４−１を１００と設定した時の相対値で表した。
【０３２７】
《発光寿命》
有機ＥＬ素子ＯＬＥＤ４−１〜４−９を室温下、２．５ｍＡ／ｃｍ2の定電流条件下による連続点灯を行い、初期輝度の９０％の輝度になるのに要する時間（τ１／９）を測定した。発光寿命は、有機ＥＬ素子ＯＬＥＤ４−１を１００と設定した時の相対値で表した。
【０３２８】
得られた結果を表４に示す。
【０３２９】
【表４】
2006120905.tif 000068
【０３３０】
表４から、本発明に係るイリジウム錯体を発光層に用い、一般式（１）の化合物を正孔阻止層に用いて作製した本発明の有機ＥＬ素子は比較有機ＥＬ素子に比べ、高い発光効率と、電圧上昇が抑えられることが明らかである。
【０３３１】
実施例５
《有機ＥＬ素子ＯＬＥＤ５−１の作製》
陽極としてガラス上にＩＴＯを１５０ｎｍ成膜した基板（ＮＨテクノグラス社製：ＮＡ−４５）にパターニングを行った後、このＩＴＯ透明電極を設けた透明支持基板をｉｓｏ−プロピルアルコールで超音波洗浄し、乾燥窒素ガスで乾燥し、ＵＶオゾン洗浄を５分間行った。
【０３３２】
この透明支持基板を、市販の真空蒸着装置の基板ホルダーに固定し、一方、５つのタンタル製抵抗加熱ボートに、ｍ−ＭＴＤＡＴＸＡ、Ｈ１、Ｉｒ−６、ＢＣＰ、Ａｌｑ3を各々入れ、真空蒸着装置（第１真空槽）に取付けた。
【０３３３】
さらに、タンタル製抵抗加熱ボートにフッ化リチウムを、タングステン製抵抗加熱ボートにアルミニウムをそれぞれ入れ、真空蒸着装置の第２真空槽に取り付けた。
【０３３４】
まず、第１の真空槽を４×１０-4Ｐａまで減圧した後、ｍ−ＭＴＤＡＴＸＡの入った前記加熱ボートに通電して加熱し、蒸着速度０．１ｎｍ／秒〜０．２ｎｍ／秒で透明支持基板に膜厚４０ｎｍの厚さになるように蒸着し、正孔注入／輸送層を設けた。
【０３３５】
さらに、Ｈ１の入った前記加熱ボートとＩｒ−６の入ったボートをそれぞれ独立に通電して発光ホストであるＨ１と発光ドーパントであるＩｒ−６の蒸着速度が１００：７になるように調節し膜厚３０ｎｍの厚さになるように蒸着し、発光層を設けた。
【０３３６】
ついで、ＢＣＰの入った前記加熱ボートに通電して加熱し、蒸着速度０．１〜０．２ｎｍ／秒で厚さ１０ｎｍの正孔阻止層を設けた。さらに、Ａｌｑ3の入った前記加熱ボートを通電して加熱し、蒸着速度０．１ｎｍ／秒〜０．２ｎｍ／秒で膜厚２０ｎｍの電子輸送層を設けた。
【０３３７】
次に、前記の如く電子輸送層まで製膜した素子を真空のまま第２真空槽に移した後、電子輸送層の上にステンレス鋼製の長方形穴あきマスクが配置されるように装置外部からリモートコントロールして設置した。
【０３３８】
第２真空槽を２×１０-4Ｐａまで減圧した後、フッ化リチウム入りのボートに通電して蒸着速度０．０１ｎｍ／秒〜０．０２ｎｍ／秒で膜厚０．５ｎｍの陰極バッファー層を設け、次いでアルミニウムの入ったボートに通電して蒸着速度１ｎｍ／秒〜２ｎｍ／秒で膜厚１５０ｎｍの陰極をつけた。さらにこの有機ＥＬ素子を大気に接触させることなく窒素雰囲気下のグローブボックス（純度９９．９９９％以上の高純度窒素ガスで置換したグローブボックス）へ移し、図５に示したような内部を窒素で置換した封止構造にして、有機ＥＬ素子ＯＬＥＤ５−１を作製した。なお、捕水剤である酸化バリウム１０５は、アルドリッチ社製の高純度酸化バリウム粉末を、粘着剤付きのフッ素樹脂系半透過膜（ミクロテックス  Ｓ−ＮＴＦ８０３１Ｑ  日東電工製）でガラス製封止缶１０４に貼り付けたものを予め準備して使用した。封止缶と有機ＥＬ素子の接着には紫外線硬化型接着剤１０７を用い、紫外線ランプを照射することで両者を接着し封止素子を作製した。図５において１０１は透明電極を設けたガラス基板、１０２が前記正孔注入／輸送層、発光層、正孔阻止層、電子輸送層等からなる有機ＥＬ層、１０３は陰極を示す。
【０３３９】
《有機ＥＬ素子ＯＬＥＤ５−１〜５−１２の作製》
上記の有機ＥＬ素子ＯＬＥＤ５−１の作製において、表３に記載のように各素材を変更した以外は同様にして、有機ＥＬ素子ＯＬＥＤ５−１〜５−１２を作製した。
【０３４０】
得られた有機ＥＬ素子ＯＬＥＤ５−１〜５−１２について、外部取り出し量子効率について実施例１と同様の方法で評価を行った。
【０３４１】
《電圧上昇》
有機ＥＬ素子ＯＬＥＤ５−１〜５−１２を室温下、２．５ｍＡ／ｃｍ2の定電流条件下による連続点灯を行い、初期輝度の半分の輝度になった時の駆動電圧の、初期度駆動電圧からの上昇分を測定した。
【０３４２】
なお、外部取り出し量子効率、電圧上昇は有機ＥＬ素子ＯＬＥＤ５−１を１００とした時の相対値で表した。
【０３４３】
得られた結果を表５に示す。
【０３４４】
【表５】
2006120905.tif 000069
【０３４５】
表５から、本発明に係るイリジウム錯体を発光層に用い、一般式（１）の化合物を発光層に用いて作製した本発明の有機ＥＬ素子は比較有機ＥＬ素子に比べ、高い発光効率と、発光寿命の長寿命化が達成できることが明らかである。
【０３４６】
実施例６
実施例５で使用した発光ホスト、発光ドーパント、正孔阻止材料を表６に記載のように変更した以外は、実施例５と同様にして有機ＥＬ素子ＯＬＥＤ６−１〜６−８を作製した。
【０３４７】
《外部取り出し量子効率》
有機ＥＬ素子ＯＬＥＤ６−１〜６−８について、外部取り出し量子効率について実施例５と同様の方法で評価を行った。外部取り出し量子効率は、有機ＥＬ素子ＯＬＥＤ６−１を１００と設定した時の相対値で表した。
【０３４８】
《電圧上昇》
有機ＥＬ素子ＯＬＥＤ６−１〜６−８を室温下、２．５ｍＡ／ｃｍ2の定電流条件下による連続点灯を行い、初期輝度の半分の輝度になった時の駆動電圧の、初期度駆動電圧からの上昇分を測定した。
【０３４９】
なお、外部取り出し量子効率、電圧上昇は有機ＥＬ素子ＯＬＥＤ６−１を１００とした時の相対値で表した。
【０３５０】
得られた結果を表６に示す。
【０３５１】
【表６】
2006120905.tif 000070
【０３５２】
表６から、本発明に係るイリジウム錯体を発光層に用い、一般式（１）の化合物を正孔阻止層に用いて作製した本発明の有機ＥＬ素子は比較有機ＥＬ素子に比べ、高い発光効率と、電圧上昇が抑えられることが明らかである。
【０３５３】
実施例７
《フルカラー表示装置の作製》
（青色発光素子の作製）
実施例５の有機ＥＬ素子ＯＬＥＤ５−４を青色発光素子として用いた。
【０３５４】
（緑色発光素子の作製）
実施例１の有機ＥＬ素子ＯＬＥＤ１−４を緑色発光素子として用いた。
【０３５５】
（赤色発光素子の作製）
実施例３の有機ＥＬ素子ＯＬＥＤ３−８を赤色発光素子として用いた。
【０３５６】
上記で作製した、各々赤色、緑色、青色発光有機ＥＬ素子を同一基板上に並置し、図１に記載のような形態を有するアクティブマトリクス方式フルカラー表示装置を作製し、図２には、作製した前記表示装置の表示部Ａの模式図のみを示した。即ち、同一基板上に、複数の走査線５及びデータ線６を含む配線部と、並置した複数の画素３（発光の色が赤領域の画素、緑領域の画素、青領域の画素等）とを有し、配線部の走査線５及び複数のデータ線６はそれぞれ導電材料からなり、走査線５とデータ線６は格子状に直交して、直交する位置で画素３に接続している（詳細は図示せず）。前記複数画素３は、それぞれの発光色に対応した有機ＥＬ素子、アクティブ素子であるスイッチングトランジスタと駆動トランジスタそれぞれが設けられたアクティブマトリクス方式で駆動されており、走査線５から走査信号が印加されると、データ線６から画像データ信号を受け取り、受け取った画像データに応じて発光する。この様に各赤、緑、青の画素を適宜、並置することによって、フルカラー表示装置を作製した。
【０３５７】
該フルカラー表示装置を駆動することにより、輝度が高く、高耐久性を有し、且つ、鮮明なフルカラー動画表示が得られることが判った。
【０３５８】
実施例８
《白色発光素子および白色照明装置の作製》
実施例１の透明電極基板の電極を２０ｍｍ×２０ｍｍにパターニングし、その上に実施例１と同様に正孔注入／輸送層としてα−ＮＰＤを２５ｎｍの厚さで製膜し、さらに、一般式（１）で表される化合物４８の入った前記加熱ボートと本発明のイリジウム錯体化合物１−３の入ったボートおよび２−１０の入ったボートをそれぞれ独立に通電して発光ホストである一般式（１）で表される化合物４８と発光ドーパントである本発明のイリジウム錯体化合物１−３の入ったボートおよび２−１０の蒸着速度が１００：５：０．６になるように調節し膜厚３０ｎｍの厚さになるように蒸着し、発光層を設けた。
【０３５９】
ついで、ＢＣＰを１０ｎｍ製膜して正孔阻止層を設けた。更に、Ａｌｑ3を４０ｎｍで製膜し電子輸送層を設けた。
【０３６０】
次に、実施例１と同様に、電子注入層の上にステンレス鋼製の透明電極とほぼ同じ形状の正方形穴あきマスクを設置し、陰極バッファー層としてフッ化リチウム０．５ｎｍ及び陰極としてアルミニウム１５０ｎｍを蒸着製膜した。
【０３６１】
この素子を実施例１と同様な方法および同様な構造の封止缶を具備させ平面ランプを作製した。図６に平面ランプの模式図を示した。図６（ａ）に平面模式図を、図６（ｂ）に断面模式図を示す。
【０３６２】
この平面ランプに通電したところほぼ白色の光が得られ、照明装置として使用できることがわかった。
【図面の簡単な説明】
【０３６３】
【図１】有機ＥＬ素子から構成される表示装置の一例を示した模式図である。
【図２】表示部の模式図である。
【図３】画素の等価回路図である。
【図４】パッシブマトリクス方式フルカラー表示装置の模式図である。
【図５】有機ＥＬ素子の概略構成図である。
【図６】平面ランプの模式図である。
【符号の説明】
【０３６４】
１  ディスプレイ
３  画素
５  走査線
６  データ線
７  電源ライン
１０  有機ＥＬ素子
１１  スイッチングトランジスタ
１２  駆動トランジスタ
１３  コンデンサ
Ａ  表示部
Ｂ  制御部
１００  有機ＥＬ素子
１０１  透明電極付きガラス基板
１０２  ガラス製封止缶
１０３  電源線（陽極）
１０４  電源線（陰極）
１０５  陰極
１０６  有機ＥＬ層
１０７  接着剤
１０８  窒素ガス
１０９  捕水剤
【図１】
2006120905.tif 000093
【図２】
2006120905.tif 000094
【図３】
2006120905.tif 000095
【図４】
2006120905.tif 000096
【図５】
2006120905.tif 000097
【図６】
2006120905.tif 000098